(57)【要約】【課題】優れた定着性を維持しつつ、滲みや隣接する噴射インクの打滴干渉が抑制され、高画質な画像を形成することができるインクジェット記録用インクセット、インクジェット記録用インク及びインクジェット画像記録方法を提供すること。【解決手段】第１の液体及び第２の液体を少なくとも含み、複数種の液体から構成されるインクジェット記録用インクセットであって、前記第１の液体が、金属化合物を溶解してなり、前記複数種の液体の少なくとも１つが、重合性化合物を含有することを特徴とするインクジェット記録用インクセット、及び前記第１の液体を組成とするインクジェット記録用インク、並びに前記第１の液体及び第２の液体を記録媒体上に同時又はいずれか一方を先に、他方をその後に、両液体が接触するように付与することによって画像を形成するインクジェット画像記録方法。【選択図】なし【特許請求の範囲】
【請求項１】
第１の液体及び第２の液体を少なくとも含み、複数種の液体から構成されるインクジェット記録用インクセットであって、
前記第１の液体が、金属化合物を溶解してなり、
前記複数種の液体の少なくとも１つが、重合性化合物を含有することを特徴とするインクジェット記録用インクセット。
【請求項２】
前記金属化合物が、脂肪族カルボン酸の金属塩又は１，３−ジケトン金属化合物であることを特徴とする請求項１に記載のインクジェット記録用インクセット。
【請求項３】
前記金属化合物の金属が、亜鉛、アルミニウム、カルシウム、マグネシウム、鉄、コバルト、ニッケル、及び銅からなる群より選択される少なくとも１つであることを特徴とする請求項１又は請求項２に記載のインクジェット記録用インクセット。
【請求項４】
前記第１の液体が、着色剤を実質的に含有しないことを特徴とする請求項１〜請求項３のいずれか１項に記載のインクジェット記録用インクセット。
【請求項５】
前記第２の液体が、着色剤を含有することを特徴とする請求項１〜請求項４のいずれか１項に記載のインクジェット記録用インクセット。
【請求項６】
前記第２の液体が、金属化合物を実質的に含有しないことを特徴とする請求項１〜請求項５のいずれか１項に記載のインクジェット記録用インクセット。
【請求項７】
前記第２の液体が、重合性化合物を含有することを特徴とする請求項１〜請求項６のいずれか１項に記載のインクジェット記録用インクセット。
【請求項８】
前記第１の液体と前記第２の液体とが、それぞれに重合性化合物を含有することを特徴とする請求項１〜請求項６のいずれか１項に記載のインクジェット記録用インクセット。
【請求項９】
前記金属化合物を含有する液体のうち少なくとも１つに、高沸点有機溶媒を含有してなることを特徴とする請求項１〜請求項８のいずれか１項に記載のインクジェット記録用インクセット。
【請求項１０】
前記複数種の液体が溶媒を含有するとき、該溶媒が実質的に水溶性の液体を含有しないことを特徴とする請求項１〜請求項９のいずれか１項に記載のインクジェット記録用インクセット。
【請求項１１】
前記高沸点有機溶媒が、１００℃以上の沸点を有することを特徴とする請求項９又は請求項１０に記載のインクジェット記録用インクセット。
【請求項１２】
前記着色剤が、油溶性染料又は顔料であることを特徴とする請求項５〜請求項１１のいずれか１項に記載のインクジェット記録用インクセット。
【請求項１３】
前記着色剤が、顔料であることを特徴とする請求項１２に記載のインクジェット記録用インクセット。
【請求項１４】
第１の液体と第２の液体とを少なくとも含み、複数種の液体から構成される請求項１〜１３のいずれか１項に記載のインクジェット記録用インクセットを用い、
前記第１の液体及び第２の液体を記録媒体上に同時に付与するか、又はいずれか一方を先に、他方をその後に、両液体が接触するように付与することによって画像を形成することを特徴とするインクジェット画像記録方法。
【請求項１５】
前記第１の液体を記録媒体上に付与すると同時、又は付与した後に、前記第２の液体をインクジェットノズルによって噴射し画像を形成することを特徴とする請求項１４に記載のインクジェット画像記録方法。
【請求項１６】
前記第１の液体を記録媒体上に付与する手段が、塗布装置を用いた塗布であり、第１の液体を塗布した後に第２の液体をインクジェットノズルによって噴射することを特徴とする請求項１４又は請求項１５に記載のインクジェット画像記録方法。
【請求項１７】
前記第１の液体及び第２の液体を記録媒体上に付与する手段が、インクジェットノズルによる噴射であることを特徴とする請求項１４又は請求項１５に記載のインクジェット画像記録方法。
【請求項１８】
記録媒体上に形成された画像に、エネルギーを付与して画像を固定する工程を設けたことを特徴とする請求項１４〜請求項１７のいずれか１項に記載のインクジェット画像記録方法。
【請求項１９】
前記エネルギーの付与が、光照射又は加熱により行われることを特徴とする請求項１８に記載のインクジェット画像記録方法。
【請求項２０】
少なくとも、高沸点有機溶媒と、金属化合物とを含有するインクジェット記録用インク。
【請求項２１】
前記金属化合物が、脂肪族カルボン酸の金属塩又は１，３−ジケトン金属化合物であることを特徴とする請求項２０に記載のインクジェット記録用インク。
【請求項２２】
前記金属化合物の金属が、亜鉛、アルミニウム、カルシウム、マグネシウム、鉄、コバルト、ニッケル、及び銅からなる群より選択される少なくとも１つであることを特徴とする請求項２０又は請求項２１に記載のインクジェット記録用インク。
【請求項２３】
更に、重合開始剤を含有することを特徴とする請求項２０〜請求項２２のいずれか１項に記載のインクジェット記録用インク。
【請求項２４】
着色剤を実質的に含有しないことを特徴とする請求項２０〜請求項２３のいずれか１項に記載のインクジェット記録用インク。
【請求項２５】
重合性化合物を実質的に含有しないことを特徴とする請求項２０〜請求項２４のいずれか１項に記載のインクジェット記録用インク。
【請求項２６】
少なくとも１つの液体で重合性化合物を含有してなる複数種の液体から構成されるインクジェット記録用インクセットに用いることを特徴とする請求項２０〜請求項２５のいずれか１項に記載のインクジェット記録用インク。
【発明の詳細な説明】
【技術分野】
【０００１】
本発明は、インクジェット記録用インクセット、インクジェット記録用インク、及びインクジェット画像記録方法に関し、詳細には、多液凝集型のインクジェット画像記録方法に用いられるインクジェット記録用インクセット及びインクジェット記録用インク、並びに高画質な画像を形成することができるインクジェット画像記録方法に関する。
【背景技術】
【０００２】
ノズル等のインク吐出口からインクを吐出するインクジェット方式は、小型で安価であり、印字媒体に非接触で画像形成が可能である等の理由から多くのプリンターに用いられている。これらインクジェット方式の中でも、圧電素子の変形を利用しインクを吐出させるピエゾインクジェット方式、及び、熱エネルギーによるインクの沸騰現象を利用しインクを吐出する熱インクジェット方式は高解像度、高速印字性に優れるという特徴を有する。
【０００３】
現在、インクジェットプリンターにより、普通紙或いはプラスチックなど非吸水性の記録媒体に印字する際の高速化及び高画質化が重要な課題となっている。特に、印字後の液滴の乾燥に時間が掛かると、画像の滲みが生じやすく、また、隣接するインク液滴間の混合による打滴干渉が生じ、鮮鋭な画像形成の妨げとなるばかりでなく、非吸水性記録媒体を用いた場合、溶剤の乾燥が極めて遅いために印字直後には記録物を重ねずに乾燥させる必要があるなど、実用上の問題があった。尚、打滴干渉とは、隣接して打滴された液滴同士が表面エネルギーを低下させるため（表面積を小さくするため）に、合一する現象である。隣接する液滴が合一するときに液滴の移動が起こるために、着弾した位置からずれ、特に着色剤を含むインクで細線を描く場合には、線幅の不均一が生じ、面を描写する場合には、ムラとなって現れる。
画像のにじみや打滴干渉の抑制のため、インクの硬化を促進する方法の一つとして、インク溶媒の揮発ではなく放射線によって硬化し固着するインクジェット用インクが提案されている（例えば、特許文献１参照。）。これらのインクでは、重合性化合物と重合開始剤が共存しているために、インク保存中に好ましくない重合反応が起こりやすく、保存安定性が十分ではない場合があった。
【０００４】
保存性と高速乾燥性との両立を目的として、２液式のインクを用いて、記録媒体上で両者を反応させる技術が提案され、例えば、塩基性ポリマーを有する液体を付着させた後、アニオン染料を含有するインクを記録する方法（例えば、特許文献２参照。）、カチオン性物質を含む液体組成物を適用した後、アニオン性化合物と色材を含有するインクを適用する方法（例えば、特許文献３参照。）、また、一方に光硬化型樹脂を、もう一方に光重合開始剤を含んだインクを用いる記録方法（例えば、特許文献４参照。）などが開示されている。
しかし、これらの方法は、染料自体の析出により画像のにじみを抑制させようとするものであり、打滴干渉を抑制しうるものではなく、また、水性溶媒を含むため、乾燥速度が遅く、さらに、析出した染料が記録媒体上に不均一に分布しやすく、画質の低下を招く懸念もあった。
【特許文献１】特開平５−２１４２７９号公報
【特許文献２】特開昭６３−６０７８３号公報
【特許文献３】特開平８−１７４９９７号公報
【特許文献４】特許第３４７８４９５号明細書
【発明の開示】
【発明が解決しようとする課題】
【０００５】
本発明の目的は、長期保存安定性と優れた定着性を維持すると共に、滲みや隣接する噴射インクの打滴干渉が抑制され、高画質な画像を形成することができるインクジェット記録用インクセット、及びインクジェット記録用インクを提供することにある。
また、本発明の別の目的は、優れた定着性を維持しつつ、滲みや隣接する噴射インクの打滴干渉が抑制され、高画質な画像を形成することができるインクジェット画像記録方法を提供することにある。
【課題を解決するための手段】
【０００６】
上記課題は、以下の本発明によって達成される。
即ち、本発明のインクジェット記録用インクセットは、
＜１＞  第１の液体及び第２の液体を少なくとも含み、複数種の液体から構成されるインクジェット記録用インクセットであって、
前記第１の液体が、金属化合物を溶解してなり、
前記複数種の液体の少なくとも１つが、重合性化合物を含有することを特徴とするインクジェット記録用インクセットである（以下、本発明の第１の態様という。）。
【０００７】
＜２＞  前記金属化合物が、脂肪族カルボン酸の金属塩又は１，３−ジケトン金属化合物であることを特徴とする前記＜１＞に記載のインクジェット記録用インクセットである。
【０００８】
＜３＞  前記金属化合物の金属が、亜鉛、アルミニウム、カルシウム、マグネシウム、鉄、コバルト、ニッケル、及び銅からなる群より選択される少なくとも１つであることを特徴とする前記＜１＞又は＜２＞に記載のインクジェット記録用インクセットである。
【０００９】
＜４＞  前記第１の液体が、着色剤を実質的に含有しないことを特徴とする前記＜１＞〜＜３＞のいずれか１項に記載のインクジェット記録用インクセットである。
【００１０】
＜５＞  前記第２の液体が、着色剤を含有することを特徴とする前記＜１＞〜＜４＞のいずれか１項に記載のインクジェット記録用インクセットである。
【００１１】
＜６＞  前記第２の液体が、金属化合物を実質的に含有しないことを特徴とする前記＜１＞〜＜５＞のいずれか１項に記載のインクジェット記録用インクセットである。
【００１２】
＜７＞  前記第２の液体が、重合性化合物を含有することを特徴とする前記＜１＞〜＜６＞のいずれか１項に記載のインクジェット記録用インクセットである。
【００１３】
＜８＞  前記第１の液体と前記第２の液体とが、それぞれに重合性化合物を含有することを特徴とする前記＜１＞〜＜６＞のいずれか１項に記載のインクジェット記録用インクセットである。
【００１４】
＜９＞  前記金属化合物を含有する液体のうち少なくとも１つに、高沸点有機溶媒を含有してなることを特徴とする前記＜１＞〜＜８＞のいずれか１項に記載のインクジェット記録用インクセットである。
【００１５】
＜１０＞  前記複数種の液体が溶媒を含有するとき、該溶媒が実質的に水溶性の液体を含有しないことを特徴とする前記＜１＞〜＜９＞のいずれか１項に記載のインクジェット記録用インクセットである。
【００１６】
＜１１＞  前記高沸点有機溶媒が、１００℃以上の沸点を有することを特徴とする前記＜９＞又は＜１０＞に記載のインクジェット記録用インクセットである。
【００１７】
＜１２＞  前記着色剤が、油溶性染料又は顔料であることを特徴とする前記＜５＞〜＜１１＞のいずれか１項に記載のインクジェット記録用インクセットである。
【００１８】
＜１３＞  前記着色剤が、顔料であることを特徴とする前記＜１２＞に記載のインクジェット記録用インクセットである。
【００１９】
また、本発明のインクジェット記録方法は、
＜１４＞  第１の液体と第２の液体とを少なくとも含み、複数種の液体から構成される前記＜１＞〜＜１３＞のいずれか１項に記載のインクジェット記録用インクセットを用い、
前記第１の液体及び第２の液体を記録媒体上に同時に付与するか、又はいずれか一方を先に、他方をその後に、両液体が接触するように付与することによって画像を形成することを特徴とするインクジェット画像記録方法である（以下、本発明の第２の態様という。）。
【００２０】
＜１５＞  前記第１の液体を記録媒体上に付与すると同時、又は付与した後に、前記第２の液体をインクジェットノズルによって噴射し画像を形成することを特徴とする前記＜１４＞に記載のインクジェット画像記録方法である。
【００２１】
＜１６＞  前記第１の液体を記録媒体上に付与する手段が、塗布装置を用いた塗布であり、第１の液体を塗布した後に第２の液体をインクジェットノズルによって噴射することを特徴とする前記＜１４＞又は＜１５＞に記載のインクジェット画像記録方法である。
【００２２】
＜１７＞  前記第１の液体及び第２の液体を記録媒体上に付与する手段が、インクジェットノズルによる噴射であることを特徴とする前記＜１４＞又は＜１５＞に記載のインクジェット画像記録方法である。
【００２３】
＜１８＞  記録媒体上に形成された画像に、エネルギーを付与して画像を固定する工程を設けたことを特徴とする前記＜１４＞〜＜１７＞のいずれか１項に記載のインクジェット画像記録方法である。
【００２４】
＜１９＞  前記エネルギーの付与が、光照射又は加熱により行われることを特徴とする前記＜１８＞に記載のインクジェット画像記録方法である。
【００２５】
更に、本発明のインクジェット記録用インクは、
＜２０＞  少なくとも、高沸点有機溶媒と、金属化合物とを含有するインクジェット記録用インクである（以下、本発明の第３の態様という。）。
【００２６】
＜２１＞  前記金属化合物が、脂肪族カルボン酸の金属塩又は１，３−ジケトン金属化合物であることを特徴とする前記＜２０＞に記載のインクジェット記録用インクである。
【００２７】
＜２２＞  前記金属化合物の金属が、亜鉛、アルミニウム、カルシウム、マグネシウム、鉄、コバルト、ニッケル、及び銅からなる群より選択される少なくとも１つであることを特徴とする前記＜２０＞又は＜２１＞に記載のインクジェット記録用インクである。
【００２８】
＜２３＞  更に、重合開始剤を含有することを特徴とする前記＜２０＞〜＜２２＞のいずれか１項に記載のインクジェット記録用インクである。
【００２９】
＜２４＞  着色剤を実質的に含有しないことを特徴とする前記＜２０＞〜＜２３＞のいずれか１項に記載のインクジェット記録用インクである。
【００３０】
＜２５＞  重合性化合物を実質的に含有しないことを特徴とする前記＜２０＞〜＜２４＞のいずれか１項に記載のインクジェット記録用インクである。
【００３１】
＜２６＞  少なくとも１つの液体で重合性化合物を含有してなる複数種の液体から構成されるインクジェット記録用インクセットに用いることを特徴とする前記＜２０＞〜＜２５＞のいずれか１項に記載のインクジェット記録用インクである。
【発明の効果】
【００３２】
本発明によれば、長期保存安定性と優れた定着性を維持すると共に、滲みや隣接する噴射インクの打滴干渉が抑制され、高画質な画像を形成することができるインクジェット記録用インクセット及びインクジェット記録用インクを提供することができる。
また、優れた定着性を維持しつつ、滲みや隣接する噴射インクの打滴干渉が抑制され、高画質な画像を形成することができるインクジェット画像記録方法を提供することができる。
【発明を実施するための最良の形態】
【００３３】
以下では、始めに本発明の第１の態様である、インクジェット記録用インクセットについて、次に本発明の第３の態様である、インクジェット記録用インクについて、引き続いて本発明の第２の態様である、インクジェット画像記録方法について説明を行う。
【００３４】
＜インクジェット記録用インクセット：本発明の第１の態様＞
本発明のインクジェット記録用インクセット（以下、単に「インクセット」ということがある。）は、第１の液体及び第２の液体を少なくとも含み、複数種の液体から構成されるインクジェット記録用インクセットであって、前記第１の液体が、金属化合物を溶解してなり、前記複数種の液体の少なくとも１つが、重合性化合物を含有することを特徴とする。
ここで、「溶解」とは、第１の液体に２５℃において、０．０５ｇ／ｃｍ3以上溶けることをいう。このように本発明にかかる金属化合物を第１の液体に溶解させるには、第１の液体自身が油性であることが好適であり、仮に第１の液体が溶媒を含有する場合には該溶媒として高沸点有機溶媒を用いることが好ましく、実質的に水溶性溶媒を含まないことが好ましい。
【００３５】
このような第１の液体を用いることにより、これに含まれる金属化合物が着色剤の記録媒体上の拡散を抑制し、その結果、滲みや打滴干渉を効果的に抑制でき、また色分かれが無い画像を得ることができる。
【００３６】
また、金属化合物が記録媒体上での着色剤の拡散を抑えるという本発明の特徴から、金属化合物と着色剤とは別々の液体に含有させることが好ましく、金属化合物を含有する第１の液体には、着色剤を実質的に含有しないことが好ましく、一方、第２の液体には、着色剤を含有することが好ましい。よって、着色剤を含有する第２の液体には、金属化合物を実質的に含有しないことが好適である。
また、第２の液体に重合性化合物を含有させることも好ましい。なお、第１の液体及び第２の液体ともに重合性化合物を含有させる場合も、両液間の馴染みが良好となるため、好ましい態様である。
【００３７】
また、本発明においては、優れた定着性を得る観点から、上記インクセットを構成する複数種の液体（上記第１の液体及び第２の液体を含む）の内、少なくともいずれかに、重合性化合物を硬化させるための重合開始剤を含有することが好ましい。該重合開始剤は、液体の保存安定性の観点から、重合性化合物を含まない液体中に含有させることが好ましい。
【００３８】
以下、本発明を詳細に説明するにあたり、まず上記複数種の液体を構成する成分について述べる。
【００３９】
［金属化合物］
本発明においては、第１の液体に金属化合物を含有する。既述のように、金属化合物は、記録媒体上での着色剤の拡散を抑えると推測され、上記条件を満たす第１の液体と第２の液体とを付与することにより、滲みや打滴干渉を効果的に抑制できる。
【００４０】
金属化合物としては脂肪族カルボン酸（例えば酢酸、プロピオン酸、酪酸、吉草酸、イソ吉草酸、ピバリン酸、ラウリン酸、ミリスチン酸、パルミチン酸、ステアリン酸、２−エチルヘキサン酸、乳酸、ピルビン酸等）の金属塩、芳香族カルボン酸（例えば安息香酸、サリチル酸、フタル酸、桂皮酸等）の金属塩、脂肪族スルホン酸（例えばメタンスルホン酸、エタンスルホン酸、プロパンスルホン酸、ヘキサンスルホン酸、２−エチルヘキサンスルホン酸等）の金属塩、芳香族スルホン酸（ベンゼンスルホン酸、ナフタレンスルホン酸等）の金属塩、または１，３−ジケトン金属化合物があげられ、これらのうち脂肪族カルボン酸の金属塩または１，３−ジケトン金属化合物が好ましい。
【００４１】
前記脂肪族カルボン酸としては直鎖でも分岐でも環状でもよく、炭素数２〜４０が好ましく、炭素数６〜２５がより好ましい。また、置換基を有していてもよく、該置換基としてはアリール基、アルコキシ基、アリールオキシ基、ハロゲン原子、水酸基、カルバモイル基、アミノ基、カルボキシ基等が挙げられる。
【００４２】
置換基としてのアリール基として、好ましくは、フェニル基、アルキルフェニル基（例えば、メチルフェニル基、エチルフェニル基、ｎ−プロピルフェニル基、ｎ−ブチルフェニル基、クメニル基、メシチル基、トリル基、キシリル基）、ナフチル基、フロロフェニル基、ジクロロフェニル基、トリクロロフェニル基、ブロモフェニル基、ヒドロキシフェニル基、メトキシフェニル基、アセトキシフェニル基、シアノフェニル基等が挙げられ、フェニル基、ナフチル基がより好ましい。
【００４３】
置換基としてのアルコキシ基として、好ましくは、メトキシ基、エトキシ基、プロポキシ基、イソプロポキシ基、ブトキシ基、ｔ−ブトキシ基、ヘキシルオキシ基、シクロヘキシルオキシ基、２−エチルヘキシルオキシ基、オクチルオキシ基、ドデシルオキシ基であり、より好ましくは、メトキシ基、エトキシ基、プロポキシ基、イソプロポキシ基、ブトキシ基、ｔ−ブトキシ基である。
【００４４】
置換基としてのアリールオキシ基として、好ましくは、フェノキシ基、メチルフェノキシ基、エチルフェノキシ基、クメニルオキシ基、トリルオキシ基、キシリルオキシ基、ナフチルオキシ基、クロロフェノキシ基、ヒドロキシフェノキシ基、メトキシフェノキシ基、アセトキシフェノキシ基であり、より好ましくはフェノキシ基である。
【００４５】
置換基としてのハロゲン原子として、フッ素原子、塩素原子、臭素原子、沃素原子が挙げられる。
【００４６】
置換基としてのカルバモイル基として、好ましくは、カルバモイル基、アルキルカルバモイル基（例えば、メチルカルバモイル基、エチルカルバモイル基、プロピルカルバモイル基、ブチルカルバモイル基など）、アリールカルバモイル基（例えば、フェニルカルバモイル基）であり、カルバモイル基、メチルカルバモイル基、エチルカルバモイル基がより好ましい。
【００４７】
置換基としてのアミノ基として、好ましくは、１級アミノ基、Ｎ−置換アミノ基（例えば、Ｎ−メチルアミノ基、Ｎ−エチルアミノ基、Ｎ−プロピルアミノ基、Ｎ−ブチルアミノ基、Ｎ−ヘキシルアミノ基、Ｎ−オクチルアミノ基、Ｎ−ベンジルアミノ基）、Ｎ，Ｎ−２置換アミノ基（例えば、Ｎ，Ｎ−ジメチルアミノ基、Ｎ，Ｎ−ジエチルアミノ基、Ｎ−メチル−Ｎ−エチルアミノ基、Ｎ，Ｎ−ジブチルアミノ基、Ｎ−エチル−Ｎ−オクチルアミノ基、Ｎ−メチル−Ｎ−ベンシルアミノ基）であり、Ｎ−メチルアミノ基、Ｎ−エチルアミノ基、Ｎ，Ｎ−ジメチルアミノ基、Ｎ，Ｎ−ジエチルアミノ基、Ｎ−メチル−Ｎ−エチルアミノ基がより好ましい。
【００４８】
特に好ましい脂肪族カルボン酸は、ｎ−ヘキサン酸、２−エチルヘキサン酸、ｎ−オクタン酸、ラウリル酸、ミリスチル酸、パルミチン酸、ステアリン酸、２−エチルヘキサン酸である。さらにはエチレンジアミン４酢酸も好ましく挙げることができる。
【００４９】
前記１，３−ジケトンとしては、直鎖でも分岐でも環状でもよく、炭素数５〜４０が好ましく、炭素数５〜２５がより好ましい。例えば、２，４−ペンタジオン、３，５−ヘプタジオン、２，２，６，６−テトラメチルヘプタジオン、４，６−ノナジオン、７，９−ペンタデカジオン、２，４−ジメチル−７，９−ペンタデカジオン、２−アセチルシクロペンタノン、２−アセチルシクロヘキサノン、３−メチル−２，４−ペンタジオン、３−（２−エチルヘキシル）２，４−ペンタジオン、３−［４−（２−エチルヘキシルオキシ）ベンジル］−２，４−ペンタジオン等があげられ、２，４−ペンタジオン、７，９−ペンタデカジオン、３−［４−（２−エチルヘキシルオキシ）ベンジル］−２，４−ペンタジオンが好ましい。
これらの基は、更に置換基を有していてもよく、該置換基としてはアリール基、アルコキシ基、アリールオキシ基、ハロゲン原子、水酸基、カルバモイル基、アミノ基、カルボキシ基等が挙げられる。置換基としてより好ましいアリール基、アルコキシ基、アリールオキシ基、ハロゲン原子、水酸基、カルバモイル基、アミノ基については、上記脂肪族カルボン酸の場合と同様である。
【００５０】
前記金属化合物の金属としては、亜鉛、アルミニウム、カルシウム、マグネシウム、鉄、コバルト、ニッケル、及び銅からなる群より選択される１種を挙げることができ、中でも亜鉛、アルミニウム、ニッケルが好ましく、特に亜鉛が好ましい。
本発明における好ましい脂肪族カルボン酸の金属塩として、以下のものを挙げることができる。
【００５１】
【化１】
2006312711.tif 000002
【００５２】
さらに、本発明における好ましい１，３−ジケトン金属化合物として、以下の具体例を挙げることができる。
【００５３】
【化２】
2006312711.tif 000003
【００５４】
脂肪族カルボン酸の金属塩及び１、３−ジケトン金属化合物は、溶液中での錯形成反応により合成することが可能である。あるいは、これに限定されず、その他の公知の方法を採用することもできる。
【００５５】
上記金属化合物は、少なくとも第１の液体に含有する。本発明における金属化合物の好ましい使用量は、上記複数種の液体全体に対して１質量％〜９０質量％が好ましく、５質量％〜７５質量％が更に好ましく、１０質量％〜５０質量％が特に好ましい。上記使用量より少ないと、本発明の効果を有効に発揮できない場合があり、一方、多過ぎると高粘になるため、インク液の吐出性に問題が生じる場合がある。
また、第１の液体以外の液体（第２の液体など）は、金属化合物を含有しても、含有しなくてよいが、本発明においては実質的に金属化合物を含有しないことが好ましい。具体的には、金属化合物の含有率、特に着色剤を含有する液体における金属化合物の含有率は、０質量％〜１０質量％が好ましく、０質量％〜５質量％がより好ましい。
【００５６】
［着色剤］
本発明においては、第１の液体及び第２の液体を含む複数種の液体のうち、いずれの液体にも着色剤を含有しない無色インクであってもよいし、少なくともいずれか１つの液体に着色剤を含有してもよい。
金属化合物を含む第１の液体においては、着色剤の含有率は、１質量％以下であることが好ましく、０．５質量％以下であることがより好ましく、０．１質量％以下であることが更に好ましく、特に好ましくは、前述の通り、第１の液体には実質的に着色剤を含有しない場合である。尚、「実質的に含有せず」とは、これは無色透明の染料・顔料の含有や、視認できない程度のごく微量の含有をも除外するものではない。
一方、第２の液体においては、着色剤を含有しなくても良いが、着色剤を含有することが好ましい。第２の液体に着色剤を含有させ、第１の液体に金属化合物を含有させると、着色剤と金属化合物が別々の液体に含有されることになり、特に本発明の効果のうちの一つである色分かれ防止の効果を発揮するため好ましい。
また、上記着色剤は、第１の液体及び第２の液体以外の他の液体に含有することもできる。但し、既述のように、他の液体であっても着色剤を含む液体には金属化合物を含有しないことが好ましい。
【００５７】
本発明に用いられる着色剤には特に制限はなく、インクの使用目的に適合する色相、色濃度を達成できるものであれば、公知の水溶性染料、油溶性染料及び顔料から適宜選択して用いることができる。なかでも、前述の通り、第１の液体及び第２の液体を含む本発明のインクジェット記録用インクセットを構成する液体自身が、非水溶性の液体であることが好適であり、溶剤を用いた場合であっても水性溶媒を含有しないことがインク打滴安定性及び速乾性の観点から好ましく、そのような観点からは、非水溶性の液体に均一に分散、溶解しやすい油溶性染料や顔料を用いることが好ましく、本発明の効果である画質を特に良好にできること、また耐候性が良好であるという観点から顔料を用いることがより好ましい。
【００５８】
（油溶性染料）
本発明に使用可能な油溶性染料には特に制限はなく、任意のものを使用することができる。以下、本発明に使用しうる油溶性染料を色相別に例示する。
イエロー染料としては、例えば、カップリング成分としてフェノール類、ナフトール類、アニリン類、ピラゾロン類、ピリドン類、開鎖型活性メチレン化合物類を有するアリールもしくはヘテリルアゾ染料；カップリング成分として開鎖型活性メチレン化合物類を有するアゾメチン染料；ベンジリデン染料やモノメチンオキソノール染料等のようなメチン染料；ナフトキノン染料、アントラキノン染料等のようなキノン系染料などが挙げられ、その他の染料種としてはキノフタロン染料、ニトロ・ニトロソ染料、アクリジン染料、アクリジノン染料等を挙げることができる。
【００５９】
マゼンタ染料としては、例えば、カップリング成分としてフェノール類、ナフトール類、アニリン類を有するアリールもしくはヘテリルアゾ染料；カップリング成分としてピラゾロン類、ピラゾロトリアゾール類を有するアゾメチン染料；アリーリデン染料、スチリル染料、メロシアニン染料、オキソノール染料のようなメチン染料；ジフェニルメタン染料、トリフェニルメタン染料、キサンテン染料のようなカルボニウム染料、ナフトキノン、アントラキノン、アントラピリドンなどのようなキノン系染料、ジオキサジン染料等のような縮合多環系染料等を挙げることができる。
【００６０】
シアン染料としては、例えば、インドアニリン染料、インドフェノール染料あるいはカップリング成分としてピロロトリアゾール類を有するアゾメチン染料；シアニン染料、オキソノール染料、メロシアニン染料のようなポリメチン染料；ジフェニルメタン染料、トリフェニルメタン染料、キサンテン染料のようなカルボニウム染料；フタロシアニン染料；アントラキノン染料；カップリング成分としてフェノール類、ナフトール類、アニリン類を有するアリールもしくはヘテリルアゾ染料、インジゴ・チオインジゴ染料を挙げることができる。
【００６１】
前記の各染料は、発色原子団（クロモフォア）の一部が解離して初めてイエロー、マゼンタ、シアンの各色を呈するものであってもよく、その場合のカウンターカチオンはアルカリ金属や、アンモニウムのような無機のカチオンであってもよいし、ピリジニウム、４級アンモニウム塩のような有機のカチオンであってもよく、さらにはそれらを部分構造に有するポリマーカチオンであってもよい。
【００６２】
着色剤として油溶性染料を用いる場合の染料の含有量は、第２の液体中において、固形分換算で０．０５〜２０質量％の範囲であることが好ましく、０．１〜１５質量％が更に好ましく、０．２〜６質量％が特に好ましい。また、第１の液体及び第２の液体以外の別の液体に含有する場合の含有量としては、該液体中における固形分換算で０〜１質量％の範囲が好ましい。
【００６３】
（顔料）
着色剤として顔料を用いる態様もまた、複数種の液体の混合時に凝集が生じやすいという観点から好ましい。
本発明において使用される顔料としては、有機顔料、無機顔料のいずれも使用できるが、黒色顔料としては、カーボンブラック顔料等が好ましく挙げられる。また、一般には黒色、及び、シアン、マゼンタ、イエローの３原色の顔料が用いられるが、その他の色相、例えば、赤、緑、青、茶、白等の色相を有する顔料や、金、銀色等の金属光沢顔料、無色又は淡色の体質顔料なども目的に応じて用いることができる。
また、シリカ、アルミナ、樹脂などの粒子を芯材とし、表面に染料又は顔料を固着させた粒子、染料の不溶レーキ化物、着色エマルション、着色ラテックス等も顔料として使用することができる。
さらに、樹脂被覆された顔料を使用することもできる。これは、マイクロカプセル顔料と呼ばれ、大日本インキ化学工業社製、東洋インキ社製などから市販品としても入手可能である。
【００６４】
本発明における液体中に含まれる顔料粒子の体積平均粒子径は、光学濃度と保存安定性とのバランスといった観点からは、３０〜２５０ｎｍの範囲であることが好ましく、さらに好ましくは５０〜２００ｎｍである。ここで、顔料粒子の体積平均粒子径は、例えば、ＬＢ−５００（ＨＯＲＩＢＡ（株）製）などの測定装置により測定することができる。
【００６５】
着色剤として顔料を用いる場合の含有量は、光学濃度と噴射安定性の観点から、第２の液体中において、固形分換算で０．１質量％〜２０質量％の範囲であることが好ましく、１質量％〜１０質量％の範囲であることがより好ましい。また、第１の液体及び第２の液体以外の別の液体に含有する場合の含有量としては、該液体中における固形分換算で０〜１質量％の範囲が好ましい。
着色剤は１種のみならず、２種以上を混合して使用してもよい。また、液体毎に異なった着色剤を用いても、同じであってもよい。
【００６６】
［重合性化合物］
本発明においては、第１の液体及び第２の液体を含む複数種の液体の内、少なくとも１つの液体に重合性化合物を含有する。好適には、第２の液体に重合性化合物を含有させる場合であるが、第１の液体及び第２の液体ともに重合性化合物を含有させる場合も、両液間の馴染みが良好となるため、好ましい態様である。第２の液体に着色剤を含有することは好適な態様の一つであるが、両液間の馴染みが良好となることで、第２の液体に含有される着色剤が有効に捕捉されているものと推測する。
上記重合性化合物は、後述する重合開始剤から発生するラジカルなどの開始種により、重合反応を生起し、硬化する機能を有する。このような重合性化合物をいずれかの液体に含有させることで、光または熱等のエネルギーにより重合固化し、形成された画像を定着することができる。
【００６７】
重合性化合物としては、ラジカル重合反応、カチオン重合反応、二量化反応など公知の重合性化合物を適用することができる。少なくとも１個のエチレン性不飽和二重結合を有する付加重合性化合物、オキセタン系化合物、オキシラン系化合物、マレイミド基を側鎖に有する高分子化合物、芳香核に隣接した光二量化可能な不飽和二重結合を有するシンナミル基、シンナミリデン基やカルコン基等を側鎖に有する高分子化合物などが挙げられ、少なくとも一個のエチレン性不飽和二重結合を有する付加重合性化合物がより好ましく、末端エチレン性不飽和結合を少なくとも１個、より好ましくは２個以上有する化合物（単官能又は多官能化合物）から選択されるものであることが特に好ましい。具体的には、本発明に係る産業分野において広く知られるものの中から適宜選択することができ、例えば、モノマー、プレポリマー、すなわち２量体、３量体及びオリゴマー、又はそれらの混合物、並びにそれらの共重合体などの化学的形態を持つものが含まれる。
【００６８】
重合性化合物は、分子内に、アクリロイル基、メタクリロイル基、アリル基、ビニル基、内部二重結合性基（マレイン酸など）などの重合性基を有することが好ましく、なかでも、アクリロイル基、メタクリロイル基を有する化合物が低エネルギーで硬化反応を生起させることができるので好ましい。
【００６９】
本発明に用いうる多官能の重合性化合物としては、ビニル基含芳香族化合物、２価以上のアルコールと（メタ）アクリル酸とのエステルである（メタ）アクリレート、２価以上のアミンと（メタ）アクリル酸とのアミドである（メタ）アクリルアミド、多塩基酸と２価アルコールの結合で得られるエステル又はポリカプロラクトンに（メタ）アクリル酸を導入したポリエステル（メタ）アクリレート、アルキレンオキサイドと多価アルコールの結合で得られるエーテルに（メタ）アクリル酸を導入したポリエーテル（メタ）アクリレート、エポキシ樹脂に（メタ）アクリル酸を導入するか、あるいは２価以上のアルコールとエポシキ含有モノマーを反応させて得られるエポキシ（メタ）アクリレート、ウレタン結合をもったウレタンアクリレート、アミノ樹脂アクリレート、アクリル樹脂アクリレート、アルキッド樹脂アクリレート、スピラン樹脂アクリレート、シリコーン樹脂アクリレート、不飽和ポリエステルと前記光重合性モノマーの反応生成物およびワックス類と前記重合性モノマーの反応生成物などが挙げられ、（メタ）アクリレート、ポリエステル（メタ）アクリレート、ポリエーテル（メタ）アクリレート、エポキシアクリレート、ウレタンアクリレート、アクリル樹脂アクリレート、シリコーン樹脂アクリレート、不飽和ポリエステルと前記光重合性モノマーの反応生成物が好ましく、アクリレート、ポリエステルアクリレート、ポリエーテルアクリレート、エポキシアクリレート、ウレタンアクリレートが特に好ましい。
なお、本明細書では、アクリル酸、メタアクリル酸のいずれか、又は、双方を指すとき、「（メタ）アクリル酸」と表記することがある。
【００７０】
多官能重合性化合物の具体例としては、例えば、ジビニルベンゼン、１，３−ブタンジオールジアクリレート、１，６−ヘキサンジオールジアクリレート、ペンタエリスリトールトリアクリレート、トリメチロールプロパントリアクリレート、ジペンタエリスリトールヘキサアクリレート、１，６−アクリロイルアミノヘキサン、ヒドロキシピバリン酸エステルネオペンチルグリコールジアクリレート、２塩基酸と２価アルコールからなる分子量５００〜３００００のポリエステルの分子鎖末端に（メタ）アクリロイル基をもつポリエステルアクリレート、ポリエチレングリコールジアクリレート、ビスフェノール（ＡあるいはＳ、Ｆ）骨格を含有する分子量４５０〜３００００のエポキシアクリレート、フェノールノボラック樹脂の骨格を含有する分子量６００〜３００００のエポキシアクリレート、分子量３５０〜３００００の多価イソシアネートと水酸基を有する（メタ）アクリル酸モノマーとの反応物、また分子内にウレタン結合を有するウレタン変性物などが挙げられる。
【００７１】
また、本発明に用いうる単官能の重合性モノマーとしては、（メタ）アクリレート、スチレン、アクリルアミド、ビニル基含有モノマー（ビニルエステル類、ビニルエーテル類、Ｎ−ビニルアミドなど）、（メタ）アクリル酸などが挙げられ、（メタ）アクリレート、アクリルアミド、ビニルエステル類、ビニルエーテル類が好ましく、（メタ）アクリレート、アクリルアミドが特に好ましい。これらの重合性モノマーは、置換基を有していてもよく、導入可能な置換基としては、ハロゲン原子、水酸基、アミド基、カルボン酸基などが挙げられる。
【００７２】
単官能重合性モノマーとしては、具体的には、例えば、ヒドロキシエチルアクリレート、グリシジルアクリレート、テトラヒドロフルフリルアクリレート、ジシクロペンテニルアクリレート、２−アクリロイルオキシエチルホスフェート、アリルアクリレート、Ｎ、Ｎ−ジメチルアミノエチルアクリレート、Ｎ、Ｎ−ジメチルアクリルアミド、Ｎ、Ｎ−ジエチルアミノプロピルアクリルアミド、Ｎ−ブトキシメチルアクリルアミド、アクリロイルモルホリン、２−ヒドロキシエチルビニルエーテル、Ｎ−ビニルホルムアミド、Ｎ−ビニルアセトアミド、２−シクロヘキシルカルバモイルオキシエチルアクリレート、エステルにポリブチルアクリレート部位を含有するアクリレート、エステルにポリジメチルシロキサン部位を含有するアクリレートなどが挙げられる。
【００７３】
重合性化合物は１種のみを用いてもよく、２種以上を組み合わせて用いてもよい。複数種の液体に重合性化合物を含有させる場合には、それぞれの液体において異なる種類の重合性化合物を用いてもよいし、同種の重合性化合物を用いてもよいが、複数種の液体の馴染みが良好となることから、同種の重合性化合物を用いることが好適である。
【００７４】
複数種の液体の内、いずれか１つ若しくはそれ以上に含有させる重合性化合物の含有量としては、１種の液体中においては、固形分換算で５０〜９９．６質量％の範囲が好ましく、７０〜９９．０質量％の範囲がより好ましく、８０〜９９．０質量％の範囲がさらに好ましい。また、全液体中における固形分換算で２０〜９８質量％の範囲が好ましく、４０〜９５質量％の範囲がより好ましく、５０〜９０質量％の範囲がさらに好ましい。
【００７５】
また、第１の液体及び第２の液体ともに重合性化合物を含有させる場合、第２の液体に含有させる重合性化合物の含有量を１００重量部とした場合、第１の液体に含有させる重合性化合物の含有量は、１〜１，０００重量部であることが好ましく、５〜１００重量部であることがより好ましく、１０〜５０重量部であることが更に好ましい。
【００７６】
［重合開始剤］
本発明においては、前述したように、用いる複数種の液体（第１の液体及び第２の液体を含む）の内、少なくともいずれかに、重合性化合物を硬化させる重合開始剤を含有することが好ましい。また、該重合開始剤は、液体の保存安定性の観点から、重合性化合物を含まない液体中に含有させることが好ましく、記録媒体上において両者が活性エネルギーを付与されることで重合・硬化反応が生起する。
【００７７】
また、第１の液体と第２の液体の両液に前記重合性化合物を含有する場合、上述のように、液体の保存安定性の観点から、重合開始剤は重合性化合物を含まない第３の液体に含有させることも好ましい。第３の液体における重合開始剤の含有率は、経時安定性の観点から、該液体中、０．５〜２０質量％が好ましく、１〜１５質量％がより好ましく、３〜１０質量％が更に好ましい。一方、第１の液体と第２の液体の二液のみからなるインクジェット記録用インクセットの場合には、両液に重合性化合物が含有されているが、経時安定性の観点からは、着色剤の添加されている第２の液体に、重合開始剤を含有させることが好ましい。着色剤がフィルターとして働き、経時中の硬化を抑制すると考えられる。
【００７８】
本発明で用いられる重合開始剤は、光、熱、或いはその両方のエネルギーによりラジカルなどの開始種を発生し、前記重合性化合物の重合を開始、促進させる化合物を指す。本発明における重合開始剤としては、公知の熱重合開始剤や結合解離エネルギーの小さな結合を有する化合物、光重合開始剤などを選択して使用することができる。
そのようなラジカル発生剤としては、有機ハロゲン化化合物、カルボニル化合物、有機過酸化化合物、アゾ系重合開始剤、アジド化合物、メタロセン化合物、ヘキサアリールビイミダゾール化合物、有機ホウ酸化合物、ジスルホン酸化合物、オニウム塩化合物等が挙げられる。
【００７９】
本発明における重合開始剤の好ましい例として以下に示す光重合開始剤が挙げられる。例えば、アセトフェノン誘導体、ベンゾフェノン誘導体、ベンジル誘導体、ベンゾイン誘導体、ベンゾインエーテル誘導体、ベンジルジアルキルケタール誘導体、チオキサントン誘導体、アシルフォスフィンオキサイド誘導体、金属錯体、ｐ−ジアルキルアミノ安息香酸、アゾ化合物、パーオキシド化合物等の光重合開始剤が挙げられ、アセトフェノン誘導体、ベンジル誘導体、ベンゾインエーテル誘導体、ベンジルジアルキルケタール誘導体、チオキサントン誘導体、アシルフォスフィンオキサイド誘導体が好ましく、アセトフェノン誘導体、ベンゾインエーテル誘導体、ベンジルジアルキルケタール誘導体、アシルフォスフィンオキサイド誘導体が特に好ましい。
【００８０】
このような光重合開始剤の具体的化合物としての例を挙げれば、アセトフェノン、２，２−ジエトキシアセトフェノン、ｐ−ジメチルアミノアセトフェノン、ｐ−ジメチルアミノプロピオフェノン、ベンゾフェノン、ｐ，ｐ’−ジクロロベンゾフェノン、ｐ，ｐ’−ビスジエチルアミノベンゾフェノン、ミヒラーケトン、ベンジル、ベンゾイン、ベンゾインメチルエーテル、ベンゾインイソプロピルエーテル、ベンゾイン−ｎ−プロピルエーテル、ベンゾインイソブチルエーテル、ベンジルジメチルケタール、１−ヒドロキシ−シクロヘキシルフェニルケトン、テトラメチルチウラムモノサルファイド、チオキサントン、２−クロロチオキサントン、２，４−ジメチルチオキサントン、２，２−ジメチルプロピオイル  ジフェニルフォスフィンオキサイド、２−メチル−２−エチルヘキサノイルジフェニルフォスフィンオキサイド、２，６−ジメチルベンゾイルジフェニルフォスフィンオキサイド、２，６−ジメトキシベンゾイルジフェニルフォスフィンオキサイド、２，４，６−トリメチルベンゾイルジフェニルフォスフィンオキサイド、ビス（２，６−ジメトキシベンゾイル）−２，４，４−トリメチルペンチルフォスフィンオキサイド、２，３，６−トリメチルベンゾイル−ジフェニルフォスフィンオキサイド、ビス（２，３，６−トリメチルベンゾイル）−フェニルフォスフィンオキサイド、２，４，６−トリメトキシベンゾイル−ジフェニルフォスフィンオキサイド、２，４，６−トリクロロベンゾイルジフェニルフォスフィンオキサイド、２，４，６−トリメチルベンゾイルナフチルフォスフォネート、ビス（η５−２，４−シクロペンタジエン−１−イル）−ビス（２，６−ジフルオロ−３−（１Ｈ−ピロール−１−イル）−フィニル）チタニウム、ｐ−ジメチルアミノ安息香酸、ｐ−ジエチルアミノ安息香酸、アゾビスイソブチロニトリル、１，１’−アゾビス（１−アセトキシ−１−フェニルエタン）、ベンゾインパーオキサイド、ジ−ｔｅｒｔ−ブチルパーオキサイド等が挙げられる。
【００８１】
また、他の好ましい光重合開始剤の例として、加藤清視著「紫外線硬化システム」（株式会社総合技術センター発行：平成元年）の第６５〜１４８頁に記載されている光重合開始剤を挙げることができる。
なお、重合開始剤としては、感度に優れるものが好ましいが、例えば、８０℃以下の温度で熱分解を起こすものを用いることは、保存安定性の観点から好ましくなく、８０℃までの温度では熱分解を起こさない重合開始剤を選択することが好ましい。
重合開始剤は、１種あるいは２種以上を組み合わせて用いることができる。また、本発明の効果を損なわない限りにおいて、感度向上の目的で公知の増感剤と併用することもできる。
【００８２】
［インクセット］
本発明においては、第１の液体に金属化合物（ａ）を溶解させ、複数種の液体の少なくとも１つに重合性化合物（ｃ）を含有すれば特に制限はないが、好ましくは、着色剤（ｂ）を実質的に含有せず、且つ金属化合物（ａ）を含有してなる第１の液体と、金属化合物（ａ）を実質的に含有せず、且つ着色剤（ｂ）を含有してなる第２の液体と、を少なくとも含む複数種の液体を用い、該複数種の液体の少なくとも１つに重合性化合物（ｃ）を含有することが好ましい。
【００８３】
ここで、第１の液体と第２の液体とからなる、２液式を例に挙げて説明すれば、
（１）第１の液体に金属化合物（ａ）と重合性化合物（ｃ）が、第２の液体に着色剤（ｂ）が含まれる組み合わせ、
（２）第１の液体に金属化合物（ａ）が、第２の液体に着色剤（ｂ）と重合性化合物（ｃ）が含まれる組み合わせ、
（３）第１の液体に金属化合物（ａ）と重合性化合物（ｃ）が、第２の液体に着色剤（ｂ）と重合性化合物（ｃ）が含まれる組み合わせ、
が挙げられる。
【００８４】
尚、（１）〜（３）のそれぞれにおいて、第１の液体及び／又は第２の液体中に、更に重合開始剤を含有することが好ましいが、この場合には保存安定性の観点から、（１）又は（２）の態様において、重合性化合物（ｃ）が含まれない液体の方に含有することが好ましい。
また、３液式など、３液以上の液体を用いる場合においては、第１の液体及び／又は第２の液体に重合開始剤を含有してもよく、また第１の液体及び／又は第２の液体に重合開始剤を含有せず第３の液体に含有してもよい。あるいは第１の液体及び／又は第２の液体に重合開始剤を含有し且つ第３の液体に含有してもよい。
【００８５】
＜その他の成分＞
本発明における複数種の液体には、上記した成分の他、目的に応じて下記のような添加剤を併用することができる。
【００８６】
（溶媒）
本発明においては、複数種の液体のいずれか１つ、又はそれ以上の液体中に、インクの極性や、粘度、表面張力、着色材料の溶解性・分散性の向上、導電性の調整および印字性能の調整などのため、溶媒を用いることができる。前記溶媒としては、非水溶性の液体であることが好ましく、実質的に水性溶媒を含有しないことがインク打滴安定性及び速乾性の観点から好ましい。
また、第１の液体等の金属化合物を含有する液体の少なくとも１つに、下記高沸点有機溶媒を用いることが好ましい。なお、高沸点有機溶媒は、金属化合物を含有しない液体にも用いることはできる。
溶媒として、１００℃以下の有機溶媒である低沸点有機溶媒も挙げられるが、硬化性に影響を与える懸念があり、また、低沸点有機溶媒は環境汚染を考慮すると使用しないことが望ましい。使用する場合には、安全性の高いものを用いることが好ましく、安全性が高い溶媒とは、管理濃度（作業環境評価基準で示される指標）が高い溶媒であり、１００ｐｐｍ以上のものが好ましく、２００ｐｐｍ以上が更に好ましい。具体的には、例えば、アルコール類、ケトン類、エステル類、エーテル類、炭化水素などが挙げられ、具体的には、メタノール、２−ブタノール、アセトン、メチルエチルケトン、酢酸エチル、テトラヒドロフランなどが挙げられる。
【００８７】
溶媒は一種類でも複数組み合わせて使用してもよいが、水及び／又は上記低沸点有機溶媒を用いる場合、両者の使用量としてはそれぞれ各液体中０〜２０質量％が好ましく、０〜１０質量％が更に好ましく、実質的に含まないのが特に好ましい。液体中に水を含有すると、経時による不均一化、染料の析出等に起因する液体の濁りが生じるという経時安定性の点、及び、非吸水性の記録媒体を用いた場合の乾燥性の観点から好ましくない。尚、ここで実質的に含まないとは、不可避不純物の存在を容認することを意味する。
【００８８】
−高沸点有機溶媒−
本発明においては、複数種の液体のいずれか１つ、又はそれ以上の液体中に、高沸点有機溶媒を含有することができる。本発明における高沸点有機溶媒とは、（１）沸点が１００℃以上である有機溶媒をいう。
（１）の条件である沸点は、１５０℃以上であることがより好ましく、１７０℃以上であることが特に好ましい。更に、上記高沸点有機溶媒は、融点が８０℃以下であることが好ましく、２５℃以下であることがより好ましい。
上記高沸点有機溶媒を含有させることにより、滲み、打滴干渉の発生をより効果的に防止することができる。
（１）の沸点条件を満たさない高沸点有機溶媒では、沸点が低くなりすぎて画像形成中に蒸発し、本発明の打滴干渉回避の効果を阻害することがある。また、蒸発して大気中に放出されるということは、環境面からも好ましくない。
尚、滲み、打滴干渉の発生の更なる抑制という観点からは、上記高沸点有機溶媒は、金属化合物を含む液体に含有することが好ましく、また重合性化合物を含まない液体中に含有することがより好ましい。
【００８９】
上記高沸点有機溶媒は、（２）２５℃での粘度が１００ｍＰａ・ｓ以下又は６０℃での粘度が３０ｍＰａ・ｓ以下であるものが好適である。この（２）の粘度条件のいずれをも満たさない高沸点有機溶媒では、粘度が高くなり、記録媒体上への液体の付与に好ましくない場合がある。
尚、（２）の条件の内、２５℃での粘度は、更に７０ｍＰａ・ｓ以下であることが好ましく、４０ｍＰａ・ｓ以下であることがより好ましく、２０ｍＰａ・ｓ以下であることが特に好ましい。６０℃での粘度は、更に２０ｍＰａ・ｓ以下であることが好ましく、１０ｍＰａ・ｓ以下であることが特に好ましい。また、上記高沸点有機溶媒は、水の溶解度（２５℃）が４ｇ以下であることが好ましい。水の溶解度は、更に３ｇ以下であることが好ましく、２ｇ以下であることがより好ましく、１ｇ以下であることが特に好ましい。
【００９０】
ここで、本発明における「粘度」は、下記手段によって求めた粘度をさす。
粘度は、東機産業（株）社製ＲＥ８０型粘度計を用いて測定した値である。ＲＥ８０型粘度計は、Ｅ型に相当する円錐ロータ／平板方式粘度計であり、通常、ロータコードＮｏ．１のロータを用い、回転数は１０ｒｐｍで測定する。但し、６０ｍＰａ・ｓより高粘なものについては、必要により回転数を５，２．５，１，０．５に適宜変更し測定する。
【００９１】
また、本発明において「水の溶解度」とは、２５℃における高沸点有機溶媒中の水の飽和濃度であり、２５℃での高沸点有機溶媒１００ｇに溶解できる水の質量（ｇ）を意味する。
【００９２】
高沸点有機溶媒の液体中における添加量としては、該液体の全質量に対して、５０％質量以上１００質量％以下の範囲が好ましく、７０質量％以上１００質量％以下がより好ましく、９０質量％以上１００質量％以下が特に好ましい。
本発明のインクセットにおいては、上記高沸点有機溶媒の使用量としては、使用する着色剤に対し、塗設量換算で５〜２０００質量％が好ましく、１０〜１０００質量％がより好ましい。
【００９３】
本発明において、前記高沸点有機溶媒としては、下記式〔Ｓ−１〕から〔Ｓ−９〕で表される化合物が好ましい。
【００９４】
【化３】
2006312711.tif 000004
【００９５】
前記式〔Ｓ−１〕においてＲ1、Ｒ2及びＲ3は各々独立に、脂肪族基又はアリール基を表す。また、ａ，ｂ，ｃは、各々独立に０又は１を表す。
【００９６】
式〔Ｓ−２〕においてＲ4及びＲ5は各々独立に、脂肪族基又はアリール基を表し、Ｒ6は、ハロゲン原子（Ｆ、Ｃｌ、Ｂｒ、Ｉ以下同じ）、アルキル基、アルコキシ基、アリールオキシ基、アルコキシカルボニル基又はアリールオキシカルボニル基を表し、ｄは０〜３の整数を表す。ｄが複数のとき、複数のＲ6は同じでも異なっていてもよい。
【００９７】
式〔Ｓ−３〕においてＡｒはアリール基を表し、ｅは１〜６の整数を表し、Ｒ7はｅ価の炭化水素基又はエーテル結合で互いに結合した炭化水素基を表す。
【００９８】
式〔Ｓ−４〕においてＲ8は脂肪族基を表し、ｆは１〜６の整数を表し、Ｒ9はｆ価の炭化水素基又はエーテル結合で互いに結合した炭化水素基を表す。
【００９９】
式〔Ｓ−５〕においてｇは２〜６の整数を表し、Ｒ10はｇ価の炭化水素基（ただしアリール基を除く）を表し、Ｒ11は脂肪族基又はアリール基を表す。
【０１００】
式〔Ｓ−６〕においてＲ12、Ｒ13及びＲ14は各々独立に、水素原子、脂肪族基又はアリール基を表す。Ｘは−ＣＯ−又は−ＳＯ2−を表す。Ｒ12とＲ13又はＲ13とＲ14は互いに結合して環を形成していてもよい。
【０１０１】
式〔Ｓ−７〕においてＲ15は脂肪族基、アルコキシカルボニル基、アリールオキシカルボニル基、アルキルスルホニル基、アリールスルホニル基、アリール基又はシアノ基を表し、Ｒ16はハロゲン原子、脂肪族基、アリール基、アルコキシ基又はアリールオキシ基を表し、ｈは０〜３の整数を表す。ｈが複数のとき、複数のＲ16は同じでも異なっていてもよい。
【０１０２】
式〔Ｓ−８〕においてＲ17及びＲ18は、各々独立に、脂肪族基又はアリール基を表し、Ｒ19はハロゲン原子、脂肪族基、アリール基、アルコキシ基又はアリールオキシ基を表し、ｉは０〜５の整数を表す。ｉが複数のとき、複数のＲ19は同じでも異なっていてもよい。
【０１０３】
式〔Ｓ−９〕においてＲ20及びＲ21は、各々独立に、脂肪族基又はアリール基を表す。ｊは１又は２を表す。Ｒ20及びＲ21は互いに結合して環を形成していてもよい。
【０１０４】
式〔Ｓ−１〕〜〔Ｓ−９〕においてＲ1〜Ｒ6、Ｒ8、Ｒ11〜Ｒ21が脂肪族基又は脂肪族基を含む基であるとき、脂肪族基は直鎖状、分岐鎖状、環状のいずれであってもよく、また不飽和結合を含んでいても置換基を有していてもよい。置換基の例として、ハロゲン原子、アリール基、アルコキシ基、アリールオキシ基、アルコキシカルボニル基、ヒドロキシル基、アシルオキシ基、エポキシ基等がある。
【０１０５】
式〔Ｓ−１〕〜〔Ｓ−９〕においてＲ1〜Ｒ6、Ｒ8、Ｒ11〜Ｒ21が環状脂肪族基、すなわちシクロアルキル基であるか、又はシクロアルキル基を含む基であるとき、シクロアルキル基は３〜８員の環内に不飽和結合を含んでよく、また置換基や架橋基を有していてもよい。置換基の例としてハロゲン原子、脂肪族基、ヒドロキシル基、アシル基、アリール基、アルコキシ基、エポキシ基等があり、架橋基の例としてメチレン、エチレン、イソプロピリデン等が挙げられる。
【０１０６】
式〔Ｓ−１〕〜〔Ｓ−９〕においてＲ1〜Ｒ6、Ｒ11〜Ｒ21、Ａｒがアリール基又はアリール基を含む基であるとき、アリール基はハロゲン原子、脂肪族基、アリール基、アルコキシ基、アリールオキシ基、アルコキシカルボニル基等の置換基で置換されていてもよい。
【０１０７】
式〔Ｓ−３〕、〔Ｓ−４〕、〔Ｓ−５〕においてＲ7、Ｒ9又はＲ10が炭化水素基であるとき、炭化水素基は環状構造（例えばベンゼン環、シクロペンタン環、シクロヘキサン環）や不飽和結合を含んでいてもよく、また置換基を有していてもよい。置換基の例としてハロゲン原子、ヒドロキシル基、アシルオキシ基、アリール基、アルコキシ基、アリールオキシ基、エポキシ基等がある。
【０１０８】
以下に、式〔Ｓ−１〕〜〔Ｓ−９〕で表される高沸点有機溶媒の中でも、特に好ましい高沸点有機溶媒について述べる。
式〔Ｓ−１〕においてＲ1、Ｒ2及びＲ3は、各々独立して、炭素原子数１〜２４（好ましくは４〜１８）の脂肪族基（例えばｎ−ブチル、ｎ−ヘキシル、ｎ−オクチル、ＥＨ−オクチル、２−エチルヘキシル、３，３，５−トリメチルヘキシル、３，５，５−トリメチルヘキシル、ｎ−ドデシル、ｎ−オクタデシル、ベンジル、オレイル、２−クロロエチル、２，３−ジクロロプロピル、２−ブトキシエチル、２−フェノキシエチル、シクロペンチル、シクロヘキシル、４−ｔ−ブチルシクロヘキシル、４−メチルシクロヘキシル）、又は炭素原子数６〜２４（好ましくは６〜１８）のアリール基（例えばフェニル、クレジル、ｐ−ノニルフェニル、キシリル、クメニル、ｐ−メトキシフェニル、ｐ−メトキシカルボニルフェニル）が好ましい。これらの中でも、Ｒ1、Ｒ2及びＲ3は特に、ｎ−ヘキシル、ｎ−オクチル、ＥＨ−オクチル、２−エチルヘキシル、３，５，５−トリメチルヘキシル、ｎ−ドデシル、２−クロロエチル、２−ブトキシエチル、シクロヘキシル、フェニル、クレジル、ｐ−ノニルフェニル、クメニルが好ましい。
ａ、ｂ、ｃは各々独立に０又は１であり、より好ましくはａ、ｂ、ｃすべて１である。
【０１０９】
式〔Ｓ−２〕においてＲ4及びＲ5は、各々独立して、炭素原子数１〜２４（好ましくは４〜１８）の脂肪族基（例えば前記Ｒ1について挙げた脂肪族基と同じ基、ヘプチル、エトキシカルボニルメチル、１，１−ジエチルプロピル、２−エチル−１−メチルヘキシル、シクロヘキシルメチル、１−エチル−１，５−ジメチルヘキシル、３，５，５−トリメチルシクロヘキシル、メンチル、ボルニル、１−メチルシクロヘキシル）、又は炭素原子数６〜２４（好ましくは６〜１８）のアリール基（例えば前記Ｒ1について挙げたアリール基、４−ｔ−ブチルフェニル、４−ｔ−オクチルフェニル、１，３，５−トリメチルフェニル、２，４，−ジ−ｔ−ブチルフェニル、２，４，−ジ−ｔ−ペンチルフェニル）が好ましい。これらの中でも、Ｒ4及びＲ5は更に、脂肪族基が好ましく、特に、ｎ−ブチル、ヘプチル、２−エチルヘキシル、ｎ−ドデシル、２−ブトキシエチル、エトキシカルボニルメチルが好ましい。
Ｒ6はハロゲン原子（好ましくは塩素原子）、炭素原子数１〜１８のアルキル基（例えばメチル、イソプロピル、ｔ−ブチル、ｎ−ドデシル）、炭素原子数１〜１８のアルコキシ基（例えばメトキシ、ｎ−ブトキシ、ｎ−オクチルオキシ、メトキシエトキシ、ベンジルオキシ）、炭素原子数６〜１８のアリールオキシ基（例えばフェノキシ、ｐ−トリルオキシ、４−メトキシフェノキシ、４−ｔ−ブチルフェノキシ）又は炭素原子数２〜１９のアルコキシカルボニル基（例えばメトキシカルボニル、ｎ−ブトキシカルボニル、２−エチルヘキシルオキシカルボニル）又は炭素原子数６〜２５のアリールオキシカルボニル基が好ましい。これらの中でも、Ｒ6は更に、アルコキシカルボニル基がより好ましく、特に、ｎ−ブトキシカルボニルが好ましい。
ｄは０又は１である。
【０１１０】
式〔Ｓ−３〕においてＡｒは炭素原子数６〜２４（好ましくは６〜１８）のアリール基（例えばフェニル、４−クロロフェニル、２，４−ジクロロフェニル、４−メトキシフェニル、１−ナフチル、４−ｎ−ブトキシフェニル、１，３，５−トリメチルフェニル、２−（２−ｎ−ブトキシカルボニルフェニル）フェニル）が好ましく、これらの中でも、Ａｒは特に、フェニル、２，４−ジクロロフェニル、２−（２−ｎ−ブトキシカルボニルフェニル）フェニルが好ましい。
ｅは１〜４（好ましくは１〜３）の整数である。
Ｒ7はｅ価の炭素原子数２〜２４（好ましくは２〜１８）の炭化水素基〔例えば前記Ｒ4について挙げた脂肪族基、ｎ−オクチル、前記Ｒ4について挙げたアリール基、−（ＣＨ2）2−、
【０１１１】
【化４】
2006312711.tif 000005
【０１１２】
〕又はｅ価の炭素原子数４〜２４（好ましくは４〜１８）のエーテル結合で互いに結合した炭化水素基〔例えば、−ＣＨ2ＣＨ2ＯＣＨ2ＣＨ2−、−ＣＨ2ＣＨ2（ＯＣＨ2ＣＨ2）3−、−ＣＨ2ＣＨ2ＣＨ2ＯＣＨ2ＣＨ2ＣＨ2−、
【０１１３】
【化５】
2006312711.tif 000006
【０１１４】
〕が好ましい。これらの中でも、Ｒ7は、更にアルキル基が好ましく、特に、ｎ−ブチル、ｎ−オクチル、２−エチルヘキシルが好ましい。
【０１１５】
式〔Ｓ−４〕においてＲ8は炭素原子数１〜２４（好ましくは１〜１７）の脂肪族基（例えばメチル、ｎ−プロピル、１−ヒドロキシエチル、１−エチルペンチル、ｎ−ヘプチル、ｎ−ウンデシル、ｎ−トリデシル、ペンタデシル、８，９−エポキシヘプタデシル、シクロプロピル、シクロヘキシル、４−メチルシクロヘキシル）が好ましく、これらの中でも、Ｒ8は特に、ｎ−ヘプチル、ｎ−トリデシル、１−ヒドロキシエチル、１−エチルペンチル、８，９−エポキシヘプタデシルが好ましい。
ｆは１〜４（好ましくは１〜３）の整数である。
Ｒ9はｆ価の炭素原子数２〜２４（好ましくは２〜１８）の炭化水素基又はｆ価の炭素原子数４〜２４（好ましくは４〜１８）のエーテル結合で互いに連結した炭化水素基（例えば前記Ｒ7について挙げた基、１−メチル−２−メトキシエチル、２−ヘキシルデシル）が好ましく、これらの中でも、Ｒ9は特に、２−エチルヘキシル、２−ヘキシルデシル、１−メチル−２−メトキシエチル、
【０１１６】
【化６】
2006312711.tif 000007
【０１１７】
が好ましい。
【０１１８】
式〔Ｓ−５〕においてｇは２〜４（好ましくは２又は３）である。
Ｒ10はｇ価の炭化水素基〔例えば、−ＣＨ2−、−（ＣＨ2）2−、−（ＣＨ2）4−、−（ＣＨ2）7−、−（ＣＨ2）8−、
【０１１９】
【化７】
2006312711.tif 000008
【０１２０】
〕が好ましく、これらの中でも、Ｒ10は特に、−（ＣＨ2）4−、−（ＣＨ2）8−、
【０１２１】
【化８】
2006312711.tif 000009
【０１２２】
が好ましい。
Ｒ11は炭素原子数１〜２４（好ましくは４〜１８）の脂肪族基、又は炭素原子数６〜２４（好ましくは６〜１８）のアリール基（例えば前記Ｒ4について挙げた脂肪族基、アリール基）が好ましく、これらの中でも、Ｒ11は、更にアルキル基が好ましく、特に、ｎ−ブチル、ｎ−オクチル、２−エチルヘキシルが好ましい。
【０１２３】
式〔Ｓ−６〕において、Ｒ12は水素原子、炭素原子数１〜２４の脂肪族基（好ましくは３〜２０）〔例えばｎ−プロピル、１−エチルペンチル、ｎ−ウンデシル、ｎ−ペンタデシル、２，４−ジ−ｔ−ペンチルフェノキシメチル、４−ｔ−オクチルフェノキシメチル、３−（２，４−ジ−ｔ−ブチルフェノキシ）プロピル、１−（２，４−ジ−ｔ−ブチルフェキシ）プロピル、シクロヘキシル、４−メチルシクロヘキシル、８−Ｎ，Ｎ−ジエチルカルバモイルオクチル〕、又は炭素原子数６〜２４（好ましくは６〜１８）のアリール基（例えば前記Ａｒについて挙げたアリール基、３−メチルフェニル、２−（Ｎ，Ｎ−ジ−ｎ−オクチルカルバモイル）フェニル）が好ましく、これらの中でも、Ｒ12は特に、ｎ−ウンデシル、８−Ｎ，Ｎ−ジエチルカルバモイルオクチル、３−メチルフェニル、２−（Ｎ，Ｎ−ジ−ｎ−オクチルカルバモイル）フェニルが好ましい。
Ｒ13及びＲ14は、水素原子、炭素原子数１〜２４（好ましくは１〜１８）の脂肪族基（例えばメチル、エチル、イソプロピル、ｎ−ブチル、ｎ−ヘキシル、ｎ−オクチル、２−エチルヘキシル、ｎ−ドデシル、ｎ−テトラデシル、シクロペンチル、シクロプロピル）又は炭素原子数６〜１８（好ましくは６〜１５）のアリール基（例えばフェニル、１−ナフチル、ｐ−トリル）が好ましく、これらの中でも、Ｒ13及びＲ14は特に、メチル、エチル、ｎ−ブチル、ｎ−オクチル、ｎ−テトラデシル、フェニルが好ましい。
Ｒ13とＲ14とが互いに結合し、Ｎとともにピロリジン環、ピペリジン環、モルホリン環を形成してもよく、Ｒ12とＲ13とが互いに結合し、Ｎとともにピロリドン環、ピペリジン環を形成してもよい。
Ｘは−ＣＯ−又は−ＳＯ2−であり、好ましくはＸは−ＣＯ−である。
【０１２４】
式〔Ｓ−７〕においてＲ15は炭素原子数１〜２４（好ましくは３〜１８）の脂肪族基（例えばメチル、イソプロピル、ｔ−ブチル、ｔ−ペンチル、ｔ−ヘキシル、ｔ−オクチル、２−ブチル、２−ヘキシル、２−オクチル、２−ドデシル、２−ヘキサデシル、ｔ−ペンタデシル、シクロペンチル、シクロヘキシル）、炭素原子数２〜２４（好ましくは５〜１７）のアルコキシカルボニル基（例えばｎ−ブトキシカルボニル、２−エチルヘキシルオキシカルボニル、ｎ−ドデシルオキシカルボニル）、炭素原子数７〜２４（好ましくは７〜１８）のアリールオキシカルボニル基（例えばフェノキシカルボニル基、ナフトキシカルボニル基、クレジルオキシカルボニル基）、炭素原子数１〜２４（好ましくは１〜１８）のアルキルスルホニル基（例えばメチルスルホニル、ｎ−ブチルスルホニル、ｎ−ドデシルスルホニル）、炭素原子数６〜３０（好ましくは６〜２４）のアリールスルホニル基（例えばｐ−トリルスルホニル、ｐ−ドデシルフェニルスルホニル、ｐ−ヘキサデシルオキシフェニルスルホニル）、炭素原子数６〜３２（好ましくは６〜２４）のアリール基（例えばフェニル、ｐ−トリル）又はシアノ基が好ましく、これらの中でも、Ｒ15は、更に炭素原子数１〜２４の脂肪族基、炭素原子数１〜２４のアルコキシカルボニル基がより好ましく、特に、炭素原子数１〜２４の脂肪族基が好ましい。
Ｒ16はハロゲン原子（好ましくはＣｌ）、炭素原子数１〜２４（好ましくは１〜１８）の脂肪族基｛より好ましくは、アルキル基（例えば前記Ｒ15について挙げたアルキル基）、炭素原子数３〜１８（更に好ましくは５〜１７）のシクロアルキル基（例えばシクロペンチル、シクロヘキシル）｝、炭素原子数６〜３２（好ましくは６〜２４）のアリール基（例えばフェニル、ｐ−トリル）、炭素原子数１〜２４（好ましくは１〜１８）のアルコキシ基（例えばメトキシ、ｎ−ブトキシ、２−エチルヘキシルオキシ、ベンジルオキシ、ｎ−ドデシルオキシ、ｎ−ヘキサデシルオキシ）又は炭素原子数６〜３２（好ましくは６〜２４）のアリールオキシ基（例えばフェノキシ、ｐ−ｔ−ブチルフェノキシ、ｐ−ｔ−オクチルフェノキシ、ｍ−ペンタデシルフェノキシ、ｐ−ドデシルオキシフェノキシ）が好ましく、これらの中でも、Ｒ16は、更に炭素原子数１〜２４の脂肪族基がより好ましく、特に炭素原子数１〜１２の脂肪族基が好ましい。
ｈは１〜２の整数である。
【０１２５】
式〔Ｓ−８〕においてＲ17及びＲ18の好ましい例は、前記Ｒ13及びＲ14における水素原子以外の例と同じであり、これらの中でも、Ｒ17及びＲ18は、更に脂肪族基がより好ましく、特に、ｎ−ブチル、ｎ−オクチル、ｎ−ドデシルが好ましい。但し、Ｒ17及びＲ18は互いに結合して環を形成することはない。
Ｒ19の好ましい例は、前記Ｒ16と同じであり、これらの中でもＲ19は、更にアルキル基及びアルコキシ基がより好ましく、特に、ｎ−オクチル、メトキシ、ｎ−ブトキシ、ｎ−オクチルオキシが好ましい。
ｉは１〜５の整数である。
【０１２６】
式〔Ｓ−９〕においてＲ20及びＲ21の好ましい例は、結合して環を形成しない場合には、前記Ｒ1、Ｒ2及びＲ3と同じであり、これらの中でもＲ20及びＲ21は、特に、炭素原子数１〜２４の置換又は無置換の脂肪族基が好ましい。
Ｒ20とＲ21とが互いに結合し環を形成してもよく、形成される環としては、３〜１０員環が好ましく、５〜７員環が特に好ましい。
ｊは１又は２を表し、好ましくは、ｊは１である。
【０１２７】
以下に本発明において用いられる高沸点有機溶媒の具体例（Ｓ−１〜５３）と、各高沸点有機溶媒の粘度（２５℃及び６０℃の環境下、前述の手段によって測定した値）及び沸点を示す。ここで、本明細書中に記載した高沸点有機溶媒の沸点は、減圧蒸留時の沸点から常圧に換算した値である。尚、以下の具体例中において、沸点の記載のないものに関しては、１７０℃で沸騰しないことを確認している。また、２５℃における粘度の記載のないものは、２５℃において固体であることを表す。
【０１２８】
【化９】
2006312711.tif 000010
【０１２９】
【化１０】
2006312711.tif 000011
【０１３０】
【化１１】
2006312711.tif 000012
【０１３１】
【化１２】
2006312711.tif 000013
【０１３２】
【化１３】
2006312711.tif 000014
【０１３３】
【化１４】
2006312711.tif 000015
【０１３４】
【化１５】
2006312711.tif 000016
【０１３５】
【化１６】
2006312711.tif 000017
【０１３６】
【化１７】
2006312711.tif 000018
【０１３７】
本発明において、高沸点有機溶媒は１種類を単独で使用しても、２種以上を混合〔例えばトリクレジルホスフェートとジブチルフタレート、トリオクチルホスフェートとジ（２−エチルヘキシル）セバケート、ジブチルフタレートとポリ（Ｎ−ｔ−ブチルアクリルアミド）〕して使用してもよい。
【０１３８】
本発明において、前記着色剤と前記高沸点有機溶媒との質量比としては、着色剤：高沸点有機溶媒が、１：０．０１〜１：１であるのが好ましく、１：０．０５〜１：０．５であるのがより好ましい。
【０１３９】
本発明において用いられる高沸点有機溶媒の前記以外の化合物例、及び／又はこれら高沸点有機溶媒の合成方法については、例えば、米国特許第２，３２２，０２７号、同第２，５３３，５１４号、同第２，７７２，１６３号、同第２，８３５，５７９号、同第３，５９４，１７１号、同第３，６７６，１３７号、同第３，６８９，２７１号、同第３，７００，４５４号、同第３，７４８，１４１号、同第３，７６４，３３６号、同第３，７６５，８９７号、同第３，９１２，５１５号、同第３，９３６，３０３号、同第４，００４，９２８号、同第４，０８０，２０９号、同第４，１２７，４１３号、同第４，１９３，８０２号、同第４，２０７，３９３号、同第４，２２０，７１１号、同第４，２３９，８５１号、同第４，２７８，７５７号、同第４，３５３，９７９号、同第４，３６３，８７３号、同第４，４３０，４２１号、同第４，４３０，４２２号、同第４，４６４，４６４号、同第４，４８３，９１８号、同第４，５４０，６５７号、同第４，６８４，６０６号、同第４，７２８，５９９号、同第４，７４５，０４９号、同第４，９３５，３２１号、同第５，０１３，６３９号、欧州特許第２７６，３１９Ａ号、同第２８６，２５３Ａ号、同第２８９，８２０Ａ号、同第３０９，１５８Ａ号、同第３０９，１５９Ａ号、同第３０９，１６０Ａ号、同第５０９，３１１Ａ号、同第５１０，５７６Ａ号、東独特許第１４７，００９号、同第１５７，１４７号、同第１５９，５７３号、同第２２５，２４０Ａ号、英国特許第２，０９１，１２４Ａ号等の各明細書、特開昭４８−４７３３５号、同５０−２６５３０号、同５１−２５１３３号、同５１−２６０３６号、同５１−２７９２１号、同５１−２７９２２号、同５１−１４９０２８号、同５２−４６８１６号、同５３−１５２０号、同５３−１５２１号、同５３−１５１２７号、同５３−１４６６２２号、同５４−９１３２５号、同５４−１０６２２８号、同５４−１１８２４６号、同５５−５９４６４号、同５６−６４３３３号、同５６−８１８３６号、同５９−２０４０４１号、同６１−８４６４１号、同６２−１１８３４５号、同６２−２４７３６４号、同６３−１６７３５７号、同６３−２１４７４４号、同６３−３０１９４１号、同６４−９４５２号、同６４−９４５４号、同６４−６８７４５号、特開平１−１０１５４３号、同１−１０２４５４号、同２−７９２号、同２−４２３９号、同２−４３５４１号、同４−２９２３７号、同４−３０１６５号、同４−２３２９４６号、同４−３４６３３８号等の各公報に記載されている。
【０１４０】
（貯蔵安定剤）
本発明においては、複数種の液体の保存中の好ましくない重合を抑制する目的で、貯蔵安定剤を添加することができる。貯蔵安定剤は、重合性化合物と同じ液体に共存させて用いることが好ましく、また、該液体或いは共存する他の成分に可溶性のものを用いることが好ましい。
貯蔵安定剤としては、４級アンモニウム塩、ヒドロキシアミン類、環状アミド類、ニトリル類、置換尿素類、複素環化合物、有機酸、ハイドロキノン、ハイドロキノンモノエーテル類、有機ホスフィン類、銅化合物などが挙げられ、具体的にはベンジルトリメチルアンモニウムクロライド、ジエチルヒドロキシルアミン、ベンゾチアゾール、４−アミノ−２，２，６，６−テトラメチルピペリジン、クエン酸、ハイドロキノンモノメチルエーテル、ハイドロキノンモノブチルエーテル、ナフテン酸銅などが挙げられる。
貯蔵安定剤の添加量は、用いる重合開始剤の活性や重合性化合物の重合性、貯蔵安定剤の種類に基づいて適宜調整するのが好ましいが、保存安定性と液体混合時のインクの硬化性とのバランスといった観点からは、液体中における固形分換算で０．００５〜１質量％が好ましく、０．０１〜０．５質量％がより好ましく、０．０１〜０．２質量％がさらに好ましい。
【０１４１】
（導電性塩類）
導電性塩類は、導電性を向上させる固体の化合物である。本発明においては、保存時に析出する懸念が大きいために実質的に使用しないことが好ましいが、導電性塩類の溶解性を上げたり、液体成分に溶解性の高いものを用いたりすることで溶解性が良い場合には、適当量添加してもよい。導電性塩類の例としては、チオシアン酸カリウム、硝酸リチウム、チオシアン酸アンモニウム、ジメチルアミン塩酸塩などが挙げられる。
【０１４２】
（その他の添加剤）
また、その他の添加剤として、ポリマー、表面張力調整剤、紫外線吸収剤、酸化防止剤、退色防止剤、ｐＨ調整剤等の公知の添加剤を併用することができる。
表面張力調整剤、紫外線吸収剤、酸化防止剤、退色防止剤、ｐＨ調整剤に関しては、公知の化合物を適宜選択して用いればよいが、具体的には例えば、特開２００１−１８１５４９号公報に記載されている添加剤などを用いることができる。
【０１４３】
また、上記のほか、混合により反応して凝集物を生成するか、増粘する１組の化合物を、それぞれ異なる液体中に含有することができる。上記１組の化合物は、凝集体を急速に形成させるか、或いは、液体を急速に増粘させる特徴を有し、これにより隣接する液滴との打滴干渉の発生を更に効果的に抑制することができる。
上記混合により反応して凝集物を生成するか、増粘する１組の化合物の反応例としては、酸／塩基反応、カルボン酸／アミド基含有化合物による水素結合反応、ボロン酸／ジオールに代表される架橋反応、カチオン／アニオンによる静電的相互作用による反応等が挙げられる。
【０１４４】
＜インクジェット記録用インク：本発明の第３の態様＞
本発明の第３の態様であるインクジェット記録用インクは、少なくとも、前記高沸点有機溶媒と、前記金属化合物とを含有する。更に、前記重合開始剤を含有させることができるが、前記着色剤及び前記重合性化合物は実質的に含有しないことが好ましい。つまり、本発明のインクジェット記録用インクは、上記本発明の第１の態様における、第１の液体の好適な組成及び態様を適用させることができる。
なお、本発明のインクジェット記録用インクは、上記本発明の第１の態様である、インクジェット記録用インクセットの第１の液体として用いることが好ましい。本発明のインクジェット記録用インクをこのような態様で使用することで、上記インクセットと同様に、滲みや打滴干渉を抑制することができる。
【０１４５】
＜インクジェット画像記録方法：本発明の第２の態様＞
次に、本発明のインクジェット画像記録方法について説明する。
本発明のインクジェット画像記録方法（以下、単に「画像記録方法」ということがある。）は、前述の第１の液体と第２の液体とを含む複数種の液体を用い、前記第１の液体及び第２の液体を記録媒体上に同時又はいずれか一方を先に、他方をその後に両液体が接触するように付与することによって画像を形成することを特徴とする。
金属化合物を含有してなる第１の液体と、好適には着色剤を含有してなる第２の液体と、を接触するように付与することにより、滲みや打滴干渉を効果的に抑制でき、また色分かれが無い画像を得ることができる。
【０１４６】
（液体の付与手段）
上記画像記録方法においては、第１の液体及び第２の液体を含む複数種の液体を、必ずしも全てインクジェットノズルでの噴射によって記録媒体上に付与する必要はなく、塗布等の他の手段によって付与してもよいが、着色剤を含有してなる第２の液体は、インクジェットノズルでの噴射によって記録媒体上に付与する態様が好ましく、更には、第１の液体を付与すると同時、又は付与した後に、第２の液体をインクジェットノズルによる噴射で行うことが、滲みや打滴干渉の抑制の観点から好ましい。
【０１４７】
ここで、上記画像記録方法における、記録媒体上への第１の液体の付与手段について説明する。尚、第２の液体の付与手段に関しては、前記の通り、好ましい態様であるインクジェットノズルでの噴射を例にして説明する。
該付与手段としては、特に限定されるわけではないが、具体例として以下の２点が挙げられる。
【０１４８】
（ｉ）塗布装置を用いた塗布
本発明のインクジェット画像記録方法においては、塗布装置を用いて第１の液体を記録媒体上に塗布し、その後に第２の液体をインクジェットノズルによって噴射することにより、画像を形成する態様が好ましい。
上記塗布装置としては、特に制限はなく公知の塗布装置を目的に応じて適宜選択することができ、例えば、エアドクターコーター、ブレードコーター、ロッドコーター、ナイフコーター、スクイズコーター、含浸コーター、リバースロールコーター、トランスファーロールコーター、グラビアコーター、キスロールコーター、キャストコーター、スプレイコーター、カーテンコーター、押出コーター等が挙げられる。その他塗布の技術に関しては、原崎勇次著「コーティング工学」を参照することができる。
また、上記インクジェットノズルとしては、特に制限はなく公知のノズルを目的に応じて適宜選択することができる。インクジェットノズル（インクジェット方式）については後に詳述する。
【０１４９】
尚、第１の液体及び第２の液体以外の他の液体は、上記塗布装置による塗布や、インクジェットノズルによる噴射など、いかなる方法で記録媒体上に付与してもよく、また付与のタイミングも特に限定されるわけではないが、着色剤を含有する場合には、インクジェットノズルでの噴射による手段が好ましく、且つ第１の液体を塗布した後に付与されることが好ましい。
（ｉｉ）インクジェットノズルによる噴射
また、インクジェットノズルによって前記第１の液体を噴射し、それと同時か又はその後に、第２の液体を同様にインクジェットノズルによって第１液と接触するように噴射することにより、画像を形成する態様が好ましい。
上記インクジェットノズルについては、前記と同様である。
また、前記同様、第１の液体及び第２の液体以外の他の液体は、上記塗布装置による塗布や、インクジェットノズルによる噴射など、いかなる方法で記録媒体上に付与してもよく、また付与のタイミングも特に限定されるわけではないが、着色剤を含有する場合には、インクジェットノズルでの噴射による手段が好ましく、且つ第１の液体を塗布した後に付与されることが好ましい。
【０１５０】
尚、後述する本発明におけるインクジェット記録用インクセットは、上記（ｉｉ）の手段であって、他の液体全てがインクジェットノズルで噴射される態様のインクジェット画像記録方法に用いることにより、その優れた効果を顕著に発揮する。
【０１５１】
ここで、上記インクジェットノズルによる噴射の方式（インクジェット記録方式）について説明する。本発明においては、例えば、静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、インクを加熱して気泡を形成し、生じた圧力を利用するサーマルインクジェット（バブルジェット（登録商標））方式、等の公知の方式が好適に使用される。
尚、前記インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０１５２】
上記（ｉ）の手段による場合には、少なくとも第２の液体が、このようなインクジェット記録方式により、既に第１の液体が塗布された記録媒体上に適用され、画像が形成される。一方、上記（ｉｉ）の手段による場合には、少なくとも第１の液体及び第２の液体が、このようなインクジェット記録方式により、同時に又は順次記録媒体上に適用され、画像が形成される。
尚、２種以上の液体が上記インクジェット記録方式によって記録媒体上に噴射される場合、それらの液体が互いに接触するように付与される。２種以上の液体が接触する態様には特に制限はなく、互いに隣接するよう噴射されてもよく、一方の液体の付与領域と同じ領域になるように噴射されてもよい。
噴射のタイミングは任意であり、同時であっても順次であってもよいが、順次噴射される場合には、最初の液体を噴射した後、１秒以下で、次の液体を噴射することが好ましい。また、液滴の質量には特に制限はなく、形成される画像の鮮鋭度により選択されるが、一般的には１つの液体の１液滴あたりの質量は０．５ｐｌ〜１００ｐｌ程度であることが好ましい。
【０１５３】
上記（ｉ）の手段において、第２の液体より先に第１の液体をインクジェットノズルにより噴射する場合、第１の液体自体は記録媒体上に直接接するため打滴干渉が発生し、打滴された液滴の周辺部はギザギザの状態となる。しかし、第１の液体は着色剤を含んでいないため、打滴干渉の発生は問題とはならない。
また、上記（ｉ）及び（ii）の手段のいずれによる場合でも、第２の液体は、第１の液体と同時に、又は既に第１の液体が付与された記録媒体上に、第１の液体と接触するように噴射されるため打滴干渉は発生せず、ドット形状が保持された形となる。より良好なドット形状保持の観点から、第２の液体より先に記録媒体上に付与される第１の液体は、第２の液体を噴射しようとする範囲より幅広く付与することが好ましい。
【０１５４】
また、２液式の場合における、画像形成部への１打滴当たりの液体の付与量のバランスとしては、第２の液体付与量を１とした場合の第１の液体付与量（単位面積あたりの質量比）は、０．０５〜５の範囲であることが好ましく、０．０７〜１の範囲であることがより好ましく、０．１〜１の範囲であることが特に好ましい。第２の液体に対する第１の液体の比率が５以下であることにより、レリーフ感の観点で良好な画像品質が得られ、また、０．０５以上であることにより、本発明の効果である打滴干渉回避が充分に行われる。
【０１５５】
尚、上記インクジェット記録方式によって記録媒体上に噴射される液体（インク：本発明の第１の態様における第１の液体及び第２の液体、本発明の第２の態様におけるインクジェット記録用インク）の好ましい物性は、印字装置により異なるが、一般的には、各液体の２５℃での粘度は５〜１００ｍＰａ・ｓが好ましく、１０〜８０ｍＰａ・ｓがより好ましい。インク組成物の表面張力は２０〜６０ｍＮ／ｍが好ましく、３０〜５０ｍＮ／ｍがより好ましい。
さらに好ましい物性は、第１の液体と第２の液体との関係において、粘度差が２５ｍＰａ・ｓ以内であり、表面張力差は、２０ｍＮ／ｍ以内の場合である。
【０１５６】
（エネルギー付与工程）
また、上記画像記録方法においては、優れた定着性を得る観点から、画像形成後に活性エネルギーを付与することによって画像を固定する工程を設けることができる。活性エネルギーを付与することで、凝集体中の重合、硬化反応を促進させ、より強固な画像をより効率よく形成することができる。このような活性エネルギー付与は光照射又は加熱により行われることが好ましい。
【０１５７】
露光、加熱などのエネルギー付与により、混合された液体中の重合開始剤の分解による活性種の発生が促進されるとともに、活性種の増加や温度の上昇により、活性種に起因する重合性化合物の重合硬化反応が促進される。
【０１５８】
本発明において重合性化合物の重合を進行させるための露光光源としては、紫外線、可視光線などを使用することができる。また、光以外の放射線、例えば、α線、γ線、Ｘ線、電子線などを照射してエネルギー付与を行うこともできるが、これらのうち、紫外線、可視光線を用いることがコスト及び安全性の点から好ましく、紫外線を用いることが更に好ましい。硬化反応に必要なエネルギー量は、重合開始剤の種類や含有量などによって異なるが、一般的には、１〜５００ｍＪ／ｃｍ2程度である。
【０１５９】
また、加熱によりエネルギー付与を行う場合には、記録媒体表面の温度が４０〜８０℃の温度範囲となる条件で、０．１秒〜１秒間、加熱することが好ましい。
この加熱は、非接触型の加熱手段を使用して行われ、オーブン等の加熱炉内を通過させる加熱手段や、紫外光〜可視光〜赤外光等による全面露光を行う加熱手段などが好ましく用いられる。ここで、加熱手段としての露光に用いられる光源としては、メタルハライドランプ、キセノンランプ、タングステンランプ、カーボンアーク灯、水銀灯等が挙げられる。
【０１６０】
（記録媒体）
本発明においては、インク浸透性の記録媒体、インク非浸透性乃至緩浸透性の記録媒体共に使用することができる。インク浸透性の記録媒体としては、普通紙、インクジェット専用紙、コート紙、電子写真共用紙、布、不織布、多孔質膜、高分子吸収体等が挙げられる。これらについては、特開２００１−１８９１５４９号公報などに「被記録材」として記載されている。
【０１６１】
本発明の優れた効果は、インク非浸透性乃至緩浸透性の記録媒体で顕著に発現する。インク非浸透性乃至緩浸透性の記録媒体としては、アート紙、合成樹脂、ゴム、樹脂コート紙、ガラス、金属、陶器、木材等が挙げられる。加えて機能を付加するために、これら材質を複数組み合わせ複合化した基材も使用することができる。
合成樹脂としては、いかなる合成樹脂も用いることができるが、例えば、ポリエチレンテレフタレート、ポリブタジエンテレフタレート等のポリエステル、ポリ塩化ビニル、ポリスチレン、ポリエチレン、ポリウレタン、ポリプロピレン等のポリオレフィン、アクリル樹脂、ポリカーボネート、アクリロニトリル−ブタジエン−スチレン共重合体等、ジアセテート、トリアセテート、ポリイミド、セロハン、セルロイド等が挙げられ、これらの合成樹脂基材の厚みや形状は、フィルム状でもよいし、カード状、ブロック状でもよく、何ら限定されることはない。また、これら合成樹脂は透明でも不透明でもよい。
合成樹脂の使用形態としては、所謂軟包装に用いられるフィルム状で用いることも好ましく、各種非吸収性のプラスチック及びそのフィルムを用いることができ、各種プラスチックフィルムとしては、例えば、ＰＥＴフィルム、ＯＰＳフィルム、ＯＰＰフィルム、ＰＮｙフィルム、ＰＶＣフィルム、ＰＥフィルム、ＴＡＣフィルム等を挙げることができる。その他のプラスチックとしては、ポリカーボネート、アクリル樹脂、ＡＢＳ、ポリアセタール、ＰＶＡ、ゴム類などが使用できる。
【０１６２】
樹脂コート紙としては、例えば、透明ポリエステルフィルム、不透明ポリエステルフィルム、不透明ポリオレフィン樹脂フィルム、及び紙の両面をポリオレフィン樹脂でラミネートした紙支持体等が挙げられるが、特に好ましいのは紙の両面をポリオレフィン樹脂でラミネートした紙支持体である。
【０１６３】
金属としては、いかなる金属も用いることが可能であるが、アルミニウム、鉄、金、銀、銅、ニッケル、チタン、クロム、モリブデン、シリコン、鉛、亜鉛等、又はステンレス等のこれらの複合材料が好ましく用いられる。
【０１６４】
尚、本発明のインクジェット画像記録方法に用いる支持体としては、更に、ＣＤ−ＲＯＭ、ＤＶＤ−ＲＯＭ等の読み出し専用光ディスク、ＣＤ−Ｒ、ＤＶＤ−Ｒ等の追記型光ディスク、更には書き換え型光ディスク等を用いることもでき、レーベル面側にインク受容層および光沢付与層を付与することもできる。
【実施例】
【０１６５】
以下、本発明を、実施例を挙げてより詳細に説明するが、本発明はこれらに制限されるものではない。
【０１６６】
（実施例１）
１．第２の液体の調製
＜インクジェット記録用液体（Ｉ−１）の調製＞
（Ａ）酸化合物＜以下に示す化合物（Ａ−１）＞                  ３．５６ｇ
（Ｂ）重合性化合物：ＤＰＣＡ６０（日本化薬製）                １．０７ｇ
（Ｃ）重合性化合物：１，６ヘキサンジオールジアクリレート      ８．５３ｇ
（ＨＤＤＡ  ダイセル・ユービーシー製）
（Ｄ）Ｎ−エチルジエタノールアミン                            ０．２９ｇ
（Ｅ）着色剤＜以下に示す染料（Ｍ−１）＞                      ０．４６ｇ
以上の成分を攪拌混合溶解し、マゼンタインクジェット記録用液体（Ｉ−１）を得た。２５℃でのインクジェット記録用液体（Ｉ−１）の粘度は、１９．６ｍＰａ・ｓであった。以下、粘度は２５℃で測定を行い、その値を記載した。
【０１６７】
【化１８】
2006312711.tif 000019
【０１６８】
２．第１の液体の調製
＜金属化合物を含有するインクジェット記録用液体（II−１）の調製＞
（Ｆ）高沸点有機溶媒（前記具体例（Ｓ−６））                        １０ｇ
（Ｇ）重合開始剤    （ＴＰＯ−Ｌ、下記（開始剤−１））            １．８ｇ
（Ｈ）本発明にかかる金属化合物（前記具体例  １−１）                  ２ｇ
以上の成分を攪拌混合溶解し、インクジェット記録用液体（II−１）を得た。
【０１６９】
【化１９】
2006312711.tif 000020
【０１７０】
＜金属化合物を含有するインクジェット記録用液体（II−２）〜（II−９）の作製＞
前記インクジェット記録用液体（II−１）の調整において、金属化合物を下記表１の如く当重量で置き換えた以外は、インクジェット記録用液体（II−１）と同じようにして本発明の金属化合物を含有するインクジェット記録用液体（II−２）〜（II−９）を作製した。
表１に、II液の調製に用いた金属化合物と液体の粘度を示す。
【０１７１】
【表１】
2006312711.tif 000021
【０１７２】
３．１液型インクの調製
＜１液型の比較用インクジェット記録用液体Ｉ−０の調製＞
（Ａ）酸化合物＜前記化合物（Ａ−１）＞                          ３．５６ｇ
（Ｂ）重合性化合物：ＤＰＣＡ６０（日本化薬製）                  １．０７ｇ
（Ｃ）重合性化合物：１，６ヘキサンジオールジアクリレート        ７．６７ｇ
（ＨＤＤＡ  ダイセル・ユービーシー製）
（Ｄ）Ｎ−エチルジエタノールアミン                              ０．２９ｇ
（Ｅ）着色剤＜前記染料（Ｍ−１）＞                              ０．４６ｇ
（Ｇ）重合開始剤    （ＴＰＯ−Ｌ、前記（開始剤−１））    １．８１ｇ
以上の成分を攪拌混合溶解し、マゼンタインクジェット記録用液体（Ｉ−０）を得た。インクジェット記録用液体（Ｉ−０）の粘度は、１９．６ｍＰａ・ｓであった。
【０１７３】
＜１液型の比較用インクジェット記録用液体Ｉ−００の調製＞
（Ａ）酸化合物＜前記化合物（Ａ−１）＞                          ３．５６ｇ
（Ｂ）重合性化合物：ＤＰＣＡ６０（日本化薬製）                  １．０７ｇ
（Ｃ）重合性化合物：１，６ヘキサンジオールジアクリレート        ９．５３ｇ
（ＨＤＤＡ  ダイセル・ユービーシー製）
（Ｄ）Ｎ−エチルジエタノールアミン                              ０．２９ｇ
（Ｅ）着色剤＜前記染料（Ｍ−１）＞                              ０．４６ｇ
（Ｆ）高沸点有機溶媒（前記具体例（Ｓ−６））                  １３．１０ｇ
（Ｇ）重合開始剤    （ＴＰＯ−Ｌ、前記（開始剤−１））          １．８１ｇ
以上の成分を攪拌混合溶解し、インクジェット記録用液体（Ｉ−００）を得た。インクジェット記録用液体（Ｉ−００）の粘度は、１９．６ｍＰａ・ｓであった。
【０１７４】
＜１液型のインクジェット記録用液体Ｉ−０００の調製＞
（Ａ）酸化合物＜前記化合物（Ａ−１）＞                          ３．５６ｇ
（Ｂ）重合性化合物：ＤＰＣＡ６０（日本化薬製）                  １．０７ｇ
（Ｃ）重合性化合物：１，６ヘキサンジオールジアクリレート        ８．５３ｇ
（ＨＤＤＡ  ダイセル・ユービーシー製）
（Ｄ）Ｎ−エチルジエタノールアミン                              ０．２９ｇ
（Ｅ）着色剤＜前記染料（Ｍ−１）＞                              ０．４６ｇ
（Ｆ）高沸点有機溶媒（前記具体例（Ｓ−１））                  １０．１０ｇ
（Ｇ）重合開始剤    （ＴＰＯ−Ｌ、前記（開始剤−１））          １．８１ｇ
（Ｈ）本発明にかかる金属化合物（前記具体例  １−１）            ２ｇ
比較用インクジェット記録用液体Ｉ−０００は、調製中に凝集物が生成した。
【０１７５】
４．評価
＜印字方法＞
まず、１液型の液体を用いた印字について説明する。
調製したインクジェット記録用液体（Ｉ−０）をインクジェットプリンター（マイクロジェット社製実験機（商品名：インクジェット実験システムＩＪＥＴ１０００Ｒ）、印字密度：３００ｄｐｉ、打滴周波数：２ＫＨｚ、ノズル数：６４、２列配列）で記録媒体上に印字した。
【０１７６】
また、調製したインクジェット記録用液体（Ｉ−００）を、前記インクジェット記録用液体（Ｉ−０）と同様に印字した。ただし、打滴周波数を４ＫＨｚとした。
【０１７７】
次に、２液型の液体を用いた印字について説明する。
更に、調製したインクジェット記録用液体（II−１）〜（II−９）を、それぞれ、前記インクジェット記録用液体（Ｉ−０）と同様に印字した。次いで、表２に記載の組み合わせで、インクジェット記録用液体（Ｉ−１）を、それぞれインクジェット記録用液体（II−１）〜（II−９）を付与した後に、その上から、重なるように印字した。
いずれの液体も、インクジェットプリンター（マイクロジェット社製実験機（商品名：インクジェット実験システムＩＪＥＴ１０００Ｒ）、印字密度：３００ｄｐｉ、打滴周波数：２ＫＨｚ、ノズル数：６４、２列配列）で印字した。
【０１７８】
尚ここで、上記印字は、厚さ６０μｍのポリエチレンテレフタレート（ＰＥＴ）シート（商品名：ＰＰＬ／レーザープリンタ用ゼロックスＦＩＬＭ（ＯＨＰ  ＦＩＬＭ），富士ゼロックス社製）及びアート紙（商品名：特菱アート両面，三菱製紙社製）の２種類の記録媒体に行った。
【０１７９】
印字後、メタルハライドランプで３６５ｎｍ波長のものを使い、紫外線量〜５００ｍＪ／ｃｍ2で紫外線照射を行って画像を形成した。得られた画像については、下記の項目で評価を行った。
【０１８０】
＜打滴干渉性能評価＞
（ライン品質）
上記印字の工程において、各液体をライン状に重ね打ちし、打滴形状の重なり具合（滲み具合）を下記基準で評価した。具体的に、ライン状の重ね打ちとは、第１の液体を５列ラインが接するように打滴し、第１の液体打滴１０秒後に、その上から第２の液体を１列打滴した。ただし、１液式である（Ｉ−０）（Ｉ−００）はその１液のみをライン状に打滴し、その滲み具合を評価した。
Ａ：ラインの太さが均一である。
Ｂ：ラインのところどころに液だまり由来の微細な線太さのばらつきがある。
Ｃ：ライン上に液溜り由来のはっきりとした線のばらつきがある。
【０１８１】
（ベタ画像品質）
上記印字の工程において、各液体をベタ画像状に重ね打ちし、濃度ムラ具合を下記基準で評価した。具体的に、ベタ画像状の重ね打ちとは、第１の液体を６０列ラインが接するように打滴し、第１の液体打滴１０秒後に、その上から第２の液体を５０列ラインが接するように打滴した。ただし、１液式である（Ｉ−０）（Ｉ−００）はその１液のみをベタ画像状に打滴し、その濃度ムラ具合を評価した。
Ａ：濃度ムラがほとんど観察されない。
Ｂ：僅かに濃度ムラが観察されるが、全体として問題の無いレベルである。
Ｃ：ベタ画像に濃度ムラがあり、品質が劣る。
【０１８２】
＜ライン色分かれ評価＞
上記印字の工程において、各液体をライン状に重ね打ちし、ラインの色分かれを下記基準で評価した。ただし、１液式である（Ｉ−０）（Ｉ−００）はその１液のみをライン状に打滴し、その色分かれを評価した。
Ａ：色分かれが無い。
Ｂ：僅かに色分かれが観測され、中心に僅かな白抜けが観測される。
Ｃ：大きく色分かれし、中心に太い白抜けが観測される。
【０１８３】
＜ベタツキ評価＞
印字面を指で触り、下記基準で評価した。
Ａ：ベタツキが無い
Ｂ：若干ベタツキがある
Ｃ：著しくベタツキがある
【０１８４】
＜耐擦過性評価＞
前記ＰＥＴシート又はアート紙上に印字した後、３０分経過した画像について、印字部を消しゴムで１０往復擦り、その変化を下記基準で評価した。
Ａ：色落ち（濃度の低下）がまったく無い
Ｂ：色落ちが僅かに生じる
Ｃ：著しく色落ちが生じる
【０１８５】
＜耐光性評価＞
画像を形成したＰＥＴシート又はアート紙に、ウェザーメーター（アトラスＣ．Ｉ６５）を用いて、キセノン光（８５０００Ｌｕｘ）を１週間照射し、その照射前後での画像部の濃度をＸ−ｒｉｔｅ３１０濃度計（Ｘ−ｒｉｔｅ社製）にて測定し、測定結果から色素残存率を求め、下記基準で評価した。尚、反射濃度は、〜１．０で測定した。
Ａ：色素残存率が９０％以上
Ｂ：色素残存率が８０％以上、９０％未満
Ｃ：色素残存率が７０％以上、８０％未満
Ｄ：色素残存率が５０％以上、７０％未満
Ｅ：色素残存率が５０％未満
【０１８６】
＜オゾン耐性＞
画像を形成したＰＥＴシート又はアート紙を、オゾン濃度５．０ｐｐｍ条件下に１週間保存し、その前後での画像部の濃度をＸ−ｒｉｔｅ３１０濃度計（Ｘ−ｒｉｔｅ社製）にて測定し、測定結果から色素残存率を求め、下記基準で評価した。
Ａ：色素残存率が９０％以上
Ｂ：色素残存率が８０％以上、９０％未満
Ｃ：色素残存率が７０％以上、８０％未満
Ｄ：色素残存率が５０％以上、７０％未満
Ｅ：色素残存率が５０％未満
【０１８７】
上記評価の結果を、表２に示す。
【０１８８】
【表２】
2006312711.tif 000022
【０１８９】
表２から明らかなように、インクジェット記録用インクとして着色剤を含む液と金属化合物を含む液の２液に分け、２液が重なるように印字すると、インク非吸収性のＰＥＴシート上、又はアート紙上で、打滴干渉無く、また色別れの無い画像形成がすばやく起こる。更に本発明においてはメタルハライドランプで３６５ｎｍ波長のものを使い、紫外線光量〜５００ｍＪ／ｃｍ2で紫外線照射を行うことで、効率的にすばやく硬化反応が進行し、印刷性能に優れ、ベタツキが無く、高度の擦過性、耐光性、オゾン耐性を有する画像が得られることが分かる。
一方、１液で打滴したサンプルはベタツキが無く、高度の擦過性、耐光性、オゾン耐性を有する安定な画像品質は得られるが、ＰＥＴシート上、又はアート紙上で打滴干渉が起こり、画像形成性が十分でなく、高品質画像の観点からは問題があることが分かる。
尚ここで、上記色分かれとは、顔料などの微粒子を含む液体中では、温度差、溶媒濃度差、硬化速度差などにより過流が発生し、粒子の大きさ、比重、電荷の違いが、動き易さの差となって、顔料と溶媒（モノマー）が分離する現象である。インクジェット方式でライン状に打滴した場合に、上記色別れが発生すると、液滴の周辺部のみに色素が集まり、中心部が白抜けすることとなる。
【０１９０】
［実施例２］
実施例１の第２の液体の調製において、染料（Ｍ−１）をフタロシアニンに代え同様の実験を行った。以下に、顔料を用いたインク液の処方を示す。
【０１９１】
＜重合性化合物を含有するインクジェット記録用液体（III−１）の調製＞
（Ａ）酸化合物＜前記化合物（Ａ−１）＞                          ０．２２ｇ
（Ｂ）重合性化合物：ＤＰＣＡ６０（日本化薬製）                  ０．３８ｇ
（Ｃ）重合性化合物：１，６ヘキサンジオールジアクリレート      １１．７０ｇ
（ＨＤＤＡ  ダイセル・ユービーシー製）
（Ｄ）Ｎ−エチルジエタノールアミン                              ０．２０ｇ
（Ｅ）着色剤＜顔料：フタロシアニン＞                                  １．４０ｇ
（商品名：：Irgulite Blue GLO、チバスペシャリティケミカルズ製）
【０１９２】
以上の成分を攪拌混合分散し、シアンのインクジェット記録用液体（III−１）を得た。液体（III−１）の２５℃における粘度は１９．８ｍＰａ・ｓであった。
但し、顔料は事前にボールミル（硬質硝子製ボールミルポット，ボールミル回転架台１段式―Ａ型：堀江商会(株)製）にて、分散剤としてソルスパース３２００（ゼネカ（株）社製）を用い、１，６ヘキサンジオールジアクリレートに、２０質量％になるように分散したものを添加した。
添加量は顔料として上記の量になるように添加した。
【０１９３】
＜１液型のインクジェット記録用比較インク液体III−０＞
（Ａ）酸化合物＜前記化合物（Ａ−１）＞                          ０．２２ｇ
（Ｂ）重合性化合物：ＤＰＣＡ６０（日本化薬製）                  ０．３８ｇ
（Ｃ）重合性化合物：１，６ヘキサンジオールジアクリレート      １０．８９ｇ
（ＨＤＤＡ  ダイセル・ユービーシー製）
（Ｄ）Ｎ−エチルジエタノールアミン                              ０．２０ｇ
（Ｅ）着色剤＜顔料：フタロシアニン＞                            １．４０ｇ
（商品名：：Irgulite Blue GLO、チバスペシャリティケミカルズ製）
（Ｇ）重合開始剤    （ＴＰＯ−Ｌ、前記（開始剤−１））    １．８１ｇ
以上の成分を攪拌混合分散し、シアンインクジェット記録用液体（III−０）を得た。インクジェット記録用液体（III−０）の粘度は１９．８ｍＰａ・ｓであった。
但し、顔料は事前にボールミル（硬質硝子製ボールミルポット，ボールミル回転架台１段式―Ａ型：堀江商会(株)製）にて、分散剤としてソルスパース３２００（ゼネカ（株）社製）を用い、１，６ヘキサンジオールジアクリレートに、２０質量％になるように分散したものを添加した。
添加量は顔料として上記の量になるように添加した。
【０１９４】
＜１液型のインクジェット記録用比較インク液体III−００＞
（Ａ）酸化合物＜前記化合物（Ａ−１）＞                          ０．２２ｇ
（Ｂ）重合性化合物：ＤＰＣＡ６０（日本化薬製）                  ０．３８ｇ
（Ｃ）重合性化合物：１，６ヘキサンジオールジアクリレート      １２．７０ｇ
（ＨＤＤＡ  ダイセル・ユービーシー製）
（Ｄ）Ｎ−エチルジエタノールアミン                              ０．２０ｇ
（Ｅ）着色剤＜顔料：フタロシアニン＞                            １．４０ｇ
（商品名：：Irgulite Blue GLO、チバスペシャリティケミカルズ製）
（Ｆ）高沸点有機溶媒（前記具体例（Ｓ−６））                  １３．１０ｇ
（Ｇ）重合開始剤    （ＴＰＯ−Ｌ、前記（開始剤−１））          １．８１ｇ
以上の成分を攪拌混合分散し、シアンインクジェット記録用液体（III−００）を得た。インクジェット記録用液体（III−００）の粘度は１９．８ｍＰａ・ｓであった。
但し、顔料は事前にボールミル（硬質硝子製ボールミルポット，ボールミル回転架台１段式−Ａ型：堀江商会(株)製）にて、分散剤としてソルスパース３２００（ゼネカ（株）社製）を用い、１，６ヘキサンジオールジアクリレートに、２０質量％になるように分散したものを添加した。
添加量は顔料として上記の量になるように添加した。
【０１９５】
＜１液型のインクジェット記録用比較インク液体III−０００＞
（Ａ）酸化合物＜前記化合物（Ａ−１）＞                          ０．２２ｇ
（Ｂ）重合性化合物：ＤＰＣＡ６０（日本化薬製）                  ０．３８ｇ
（Ｃ）重合性化合物：１，６ヘキサンジオールジアクリレート      １１．６０ｇ
（ＨＤＤＡ  ダイセル・ユービーシー製）
（Ｄ）Ｎ−エチルジエタノールアミン                              ０．２０ｇ
（Ｅ）着色剤＜顔料：フタロシアニン＞                            １．４０ｇ
（商品名：：Irgulite Blue GLO、チバスペシャリティケミカルズ製）
（Ｆ）高沸点有機溶媒（前記具体例（Ｓ−１））                    １０．１０ｇ
（Ｇ）重合開始剤    （ＴＰＯ−Ｌ、前記（開始剤−１））            １．８１ｇ
（Ｈ）本発明にかかる金属化合物（前記具体例  １−１）                    ２ｇ
【０１９６】
比較用インクジェット記録用液体III−０００は、調製中に凝集物が生成した。
【０１９７】
実施例１において用いたインクジェット記録用液体（Ｉ−１）、（Ｉ−０）、（Ｉ−００）の代わりに、それぞれ（III−１）、（III−０）、（III−００）を用いた以外は同様にして、被記録媒体上に印字した。その結果を表３に示す。
【０１９８】
【表３】
2006312711.tif 000023
【０１９９】
表３から分るように、着色剤として顔料を用いた場合にも、インクジェット記録用インクとして着色剤を含む液と金属化合物を含む液の２液に分け、２液が重なるように印字すると、インク非吸収性のＰＥＴシート上、又はアート紙上で、打滴干渉無く、また色別れの無い画像形成がすばやく起こる。更に本発明においてはメタルハライドランプで３６５ｎｍ波長のものを使い、紫外線光量〜５００ｍＪ／ｃｍ2で紫外線照射を行うことで、効率的にすばやく硬化反応が進行し、印刷性能に優れ、ベタツキが無く、高度の耐札擦過性、耐光性、オゾン耐性を有する画像が得られることが分かる。
また、顔料を用いた場合には、耐光性、耐オゾン性が更に良化するのみならず、僅かにムラの観測された金属化合物を用いた場合でも、ムラの無い画像を得ることができる。
【０２００】
［実施例３］
実施例２にて調製した液体のうち、２液式用のインクジェット記録用液体（III−１）及び（II−１）〜（II−９）を用い、液体（II−１）〜（II−９）の記録媒体上への付与を、ロットコーター（（株）マツボー製）での塗布によって行った以外は、実施例２と同様に印字し、評価を行った。実施例２と同様の評価を得ることができた。
【０２０１】
［実施例４］
＜金属化合物を含有するインクジェット記録用液体（IV−１）〜（IV−９）の調製＞
実施例２にて調整した液体（II−１）〜（II−９）の調整において、高沸点有機溶媒を除き、本発明にかかる金属化合物の量を１１．８ｇに変えた以外は同様にして、インクジェット記録用液体（IV−１）〜（IV−９）を調整した。
実施例３においてインクジェット記録用液体（II−１）〜（II−９）の代わりにインクジェット記録用液体（IV−１）〜（IV−９）を用いた以外は同様にして、実施例３と同様の評価を行った。この場合でも、実施例３と同様の優れた効果が得られた。
【０２０２】
［比較例］＜特許第３４７８４９５号対応＞
以下の組成のインクジェット記録用液体を作製し、実施例１と同様の評価を行った。結果を表４に示す。
【０２０３】
＜比較用インクジェット記録用液体Ｉ−Ｘ＞
（Ａ）ユニディック  ＳＩ−９２９（大日本インキ化学工業（株）社製）  ２０ｇ
（Ｂ）染料Ｘ                                                      １．５ｇ
（Ｃ）水                                                        ６８．５ｃｃ
（Ｄ）グリセリン（和光純薬社製）                                    １０ｇ
＜比較用インクジェット記録用液体II−Ｘ＞
（Ａ）水                                                            ９７ｃｃ
（Ｂ）ダイロキュア２５２９（メルク社製）                              ３ｇ
【０２０４】
【化２０】
2006312711.tif 000024
【０２０５】
【表４】
2006312711.tif 000025
【０２０６】
表４から分るように、一方に光硬化型樹脂を、もう一方に光重合開始剤を含んだインクを用いる記録方法であっても、本発明における金属化合物を用いず、溶媒に水を用いた場合には、ラインの太さにばらつきがあり、ベタ画像に濃度ムラが発生し、また、耐光性、オゾン耐性に劣り、且つ色別れが発生する結果となった。
【０２０７】
［実施例５］
実施例１では第２の液体のみに重合性化合物を含有させて調製したが、実施例５では、第１の液体及び第２の液体ともに重合性化合物を含有させて調製を行い、実施例１と同様の実験を行った。更に、第２の液体の重合性化合物の種類を変更して実験を行った。以下に、実施例５における第１の液体及び第２の液体の処方を示す。
【０２０８】
１．第２の液体の調製
＜インクジェット記録用液体（Ｉ’−１）の調製＞
（Ａ）酸化合物［前記化合物（Ａ−１）］                    ３．５６ｇ
（Ｂ）重合性化合物：ＤＰＣＡ６０（日本化薬製）            ０．８７ｇ
（Ｃ）重合性化合物：１，６ヘキサンジオールジアクリレート（ＨＤＤＡ；ダイセル・ユービーシー製）                                            ６．９３ｇ
（Ｄ）Ｎ−エチルジエタノールアミン                        ０．２９ｇ
（Ｅ）着色剤［前記染料（Ｍ−１）］                        ０．４６ｇ
（Ｆ）重合開始剤（ＴＰＯ−Ｌ、前記（開始剤−１））        １．８ｇ
以上の成分を攪拌混合溶解し、マゼンタインクジェット記録用液体（Ｉ’−１）を得た。２５℃でのインクジェット記録用液体（Ｉ’−１）の粘度は、１９．６ｃｐであった。以下、粘度は２５℃で測定を行い、その値を記載した。
【０２０９】
＜インクジェット記録用液体（Ｉ’−１１）の調製＞
〜インクジェット記録用液体（Ｉ’−１）の重合性化合物を一部変更したもの〜
（Ａ）酸化合物［前記化合物（Ａ−１）］                    ３．５６ｇ
（Ｂ）重合性化合物：ＤＰＣＡ−６０（日本化薬社製）        ０．８７ｇ
（Ｃ）重合性化合物：ＡＣＭＯ（興人製）                    ６．９３ｇ
（Ｄ）Ｎ−エチルジエタノールアミン                        ０．２９ｇ
（Ｅ）着色剤［前記染料（Ｍ−１）］                        ０．４６ｇ
（Ｆ）重合開始剤（ＴＰＯ−Ｌ、前記（開始剤−１））        １．８ｇ
以上の成分を攪拌混合溶解し、マゼンタインクジェット記録用液体（Ｉ’−１１）を得た。２５℃でのインクジェット記録用液体（Ｉ’−１１）の粘度は、２３．５ｃｐであった。
【０２１０】
２．第１の液体の調製
＜本発明の金属化合物を含有するインクジェット記録用液体（ＩＩ−３１）の調製＞
（Ｇ）高沸点有機溶媒（前記具体例（Ｓ−３２））                    ２ｇ
（Ｈ）重合開始剤（ＴＰＯ−Ｌ、前記（開始剤−１））            １．８ｇ
（Ｉ）本発明にかかる金属化合物（前記具体例  １−１）              ２ｇ
（Ｊ）重合性化合物：ＤＰＣＡ６０（日本化薬製）                １．１ｇ
（Ｋ）重合性化合物：１，６ヘキサンジオールジアクリレート（ＨＤＤＡ；ダイセル・ユービーシー製）                                                ８．７ｇ
【０２１１】
＜本発明の金属化合物を含有するインクジェット記録用液体（ＩＩ−３２）の作製＞
前記インクジェット記録用液体（ＩＩ−３１）の作製において、本発明にかかる金属化合物を下記表５の如く当重量で置き換えた以外は、インクジェット記録用液体（ＩＩ−３１）と同様にして本発明の金属化合物を含有するインクジェット記録用液体（ＩＩ−３２）を作製した。
【０２１２】
＜本発明の金属化合物を含有するインクジェット記録用液体（ＩＩ−４１）の調製＞
（Ｇ）高沸点有機溶媒（前記具体例（Ｓ−１））                ２ｇ
（Ｈ）重合開始剤（ＴＰＯ−Ｌ、前記（開始剤−１））      １．８ｇ
（Ｉ）本発明にかかる金属化合物（前記具体例  １−１）        ２ｇ
（Ｊ）重合性化合物：ＤＰＣＡ−６０（日本化薬社製）      １．１ｇ
（Ｋ）重合性化合物：ＡＣＭＯ（興人製）                  ８．７ｇ
【０２１３】
＜本発明の金属化合物を含有するインクジェット記録用液体（ＩＩ−４２）の作製＞
前記インクジェット記録用液体（ＩＩ−４１）の作製において、本発明にかかる金属化合物を下記表５の如く当重量で置き換えた以外は、インクジェット記録用液体（ＩＩ−４１）と同様にして、着色剤を含有しないインクジェット記録用液体（ＩＩ−４２）を作製した。
表５に、第１の液体の調製に用いた金属化合物と重合性化合物の種類、及び第１の液体の２５℃における粘度を示す。
【０２１４】
【表５】
2006312711.tif 000026
【０２１５】
実施例１において用いたインクジェット記録用液体（Ｉ−１）、（Ｉ−０）、（Ｉ−００）の代わりに、それぞれ（Ｉ’−１）、（Ｉ’−１１）を用い、インクジェット記録用液体（ＩＩ−１）〜（ＩＩ−２９）の代わりに、それぞれ（ＩＩ−３１）、（ＩＩ−３２）、（ＩＩ−４１）、（ＩＩ−４２）を用いた以外は同様にして、記録媒体上に印字し、評価を行った。その結果を表６に示す。
【０２１６】
【表６】
2006312711.tif 000027
【０２１７】
表６から明らかなように、２液式のインクジェット記録用液体として、一方の液体に着色剤を含有させ、もう一方に本発明における金属化合物を含有させ、且つ両液体に重合性化合物を含有させて、２液が重なるように印字した場合でも、インク非吸収性のＰＥＴシート上、又はアート紙上で、打滴干渉無く、また色別れの無い画像形成がすばやく起こる。更に本発明においてはメタルハライドランプで３６５ｎｍ波長のものを使い、紫外線光量〜５００ｍＪ／ｃｍ2で紫外線照射を行うことで、効率的にすばやく硬化反応が進行し、印刷性能に優れ、ベタツキが無く、高度の耐擦過性、耐光性、オゾン耐性を有する画像が得られることが分かる。
このような重合性化合物と重合開始剤の両方を含有するインク組成物を用いてインクジェット記録行った場合には、長時間の印字を行うとノズルのつまりが見られた。重合性化合物と重合開始剤が入っているインクに、さらに着色剤が入っている場合には、そのノズルつまりは抑制された。
【０２１８】
［実施例６］
実施例５の第２の液体の調製において、染料（Ｍ−１）をフタロシアニン顔料に代え、さらに第１の液体の調整において重合開始剤を除いて同様の実験を行った。以下に、顔料を用いた液体の処方を示す。
１．第２の液体の調製
＜インクジェット記録用液体（ＩＩＩ’−１）の調製＞
（Ａ）酸化合物［前記化合物（Ａ−１）］                              ０．２２ｇ  
（Ｂ）重合性化合物：ＤＰＣＡ６０（日本化薬製）                      ０．３２ｇ  
（Ｃ）重合性化合物：１，６ヘキサンジオールジアクリレート            ９．８６ｇ  
（ＨＤＤＡ  ダイセル・ユーシービー製）
（Ｄ）Ｎ−エチルジエタノールアミン                                  ０．２０ｇ  
（Ｅ）着色剤［顔料：銅フタロシアニン（ＰＢ１５：３）］              １．４０ｇ  
（商品名：Ｉｒｇａｌｉｔｅ  Ｂｌｕｅ  ＧＬＯ、チバスペシャリティケミカルズ製）
（Ｆ）重合開始剤（ＴＰＯ−Ｌ、前記（開始剤−１））                    １．８ｇ  
【０２１９】
以上の成分を攪拌混合溶解分散し、シアンのインクジェット記録用液体（ＩＩＩ’−１）を得た。液体（ＩＩＩ’−１）の２５℃における粘度は１９．８ｍＰａ・ｓであった。
但し、顔料は事前にボールミル（硬質硝子製ボールミルポット、ボールミル回転架台１段式−Ａ型：堀江商会（株）製）にて、分散剤としてソルスパース３２００（ゼネカ（株）製）を用い、１，６ヘキサンジオールジアクリレートに、２０質量％になるように分散したものを添加した。
添加量は含量として上記した量になるように添加した。
【０２２０】
＜インクジェット記録用液体（ＩＩＩ’−２）の調製＞
（Ａ）酸化合物＜前記化合物（Ａ−１）＞                          ０．２２ｇ
（Ｂ）重合性化合物：ＤＰＣＡ６０（日本化薬社製）                ０．３２ｇ
（Ｃ）重合性化合物：ＡＣＭＯ（興人社製）                        ９．８６ｇ
（Ｄ）Ｎ−エチルジエタノールアミン                              ０．２０ｇ
（Ｅ）着色剤＜顔料：フタロシアニン＞                            １．４０ｇ
（商品名：：Irgulite Blue GLO、チバスペシャリティケミカルズ製）
（Ｆ）重合開始剤（ＴＰＯ−Ｌ、前記（開始剤−１））                １．８ｇ
【０２２１】
以上の成分を攪拌混合分散し、シアンインインクジェット記録用液体（ＩＩＩ’−２）を得た。インクジェット記録用液体（ＩＩＩ’−２）の２５℃における粘度は２３．５ｃｐであった。
但し、顔料は事前にボールミル（硬質硝子製ボールミルポット，ボールミル回転架台１段式−Ａ型：堀江商会（株）製）にて、分散剤としてソルスパース３２００（ゼネカ（株）社製）を用い、１，６ヘキサンジオールジアクリレートに、２０質量％になるように分散したものを添加した。添加量は顔料として上記の量になるように添加した。
【０２２２】
２．第１の液体の調製
＜本発明の金属化合物を含有するインクジェット記録用液体（ＩＩ’ −３１）の調製＞
（Ｇ）高沸点有機溶媒（前記具体例（Ｓ−３２））                    ２ｇ
（Ｉ）本発明にかかる金属化合物（前記具体例  １−１）              ２ｇ
（Ｊ）重合性化合物：ＤＰＣＡ６０（日本化薬製）                １．１ｇ
（Ｋ）重合性化合物：１，６ヘキサンジオールジアクリレート（ＨＤＤＡ；ダイセル・ユービーシー製）                                              １０．５ｇ
【０２２３】
＜本発明の金属化合物を含有するインクジェット記録用液体（ＩＩ’−３２）の作製＞
前記インクジェット記録用液体（ＩＩ’−３１）の作製において、本発明の金属化合物を下記表７の如く当重量で置き換えた以外は、インクジェット記録用液体（ＩＩ’−３１）と同様にして本発明の金属化合物を含有するインクジェット記録用液体（ＩＩ’−３２）を作製した。
【０２２４】
＜本発明の金属化合物を含有するインクジェット記録用液体（ＩＩ’−４１）の調製＞
（Ｇ）高沸点有機溶媒（前記具体例（Ｓ−１））                ２ｇ
（Ｉ）本発明の金属化合物（前記具体例１−１）                ２ｇ
（Ｊ）重合性化合物：ＤＰＣＡ−６０（日本化薬社製）      １．１ｇ
（Ｋ）重合性化合物：ＡＣＭＯ（興人製）                １０．５ｇ
【０２２５】
＜本発明の金属化合物を含有するインクジェット記録用液体（ＩＩ’−４２）の作製＞
前記インクジェット記録用液体（ＩＩ’−４１）の作製において、本発明の金属化合物を下記表７の如く当重量で置き換えた以外は、インクジェット記録用液体（ＩＩ’−４１）と同様にして、着色剤を含有しないインクジェット記録用液体（ＩＩ’−４２）を作製した。
表７に、第１の液体の調製に用いた金属化合物と重合性化合物の種類、及び第１の液体の２５℃における粘度を示す。
【０２２６】
【表７】
2006312711.tif 000028
【０２２７】
実施例５において用いたインクジェット記録用液体（Ｉ’−１）、（Ｉ’−１１）の代わりに、それぞれ（ＩＩＩ’−１）、（ＩＩＩ’−２）を用い、インクジェット記録用液体（ＩＩ−３１）、（ＩＩ−３２）、（ＩＩ−４１）、（ＩＩ−４２）の代わりに、それぞれ（ＩＩ’−３１）、（ＩＩ’−３２）、（ＩＩ’−４１）、（ＩＩ’−４２）を用いた以外は同様にして、記録媒体上に印字し、評価を行った。その結果を表８に示す。
【０２２８】
【表８】
2006312711.tif 000029
【０２２９】
表８から分るように、着色剤として顔料を用いた場合にも、２液式のインクジェット記録用液体として、一方の液体に着色剤を含有させ、もう一方に本発明における金属化合物を含有させ、且つ両液体に重合性化合物を含有させて、２液が重なるように印字した場合でも、インク非吸収性のＰＥＴシート上、又はアート紙上で、打滴干渉無く、また色別れの無い画像形成がすばやく起こる。更に本発明においてはメタルハライドランプで３６５ｎｍ波長のものを使い、紫外線光量〜５００ｍＪ／ｃｍ2で紫外線照射を行うことで、効率的にすばやく硬化反応が進行し、印刷性能に優れ、ベタツキが無く、高度の耐擦過性、耐光性、オゾン耐性を有する画像が得られることが分かる。
また、顔料を用いた場合には、耐光性、耐オゾン性が更に良化し、ムラの無い画像を得ることができる。
【０２３０】
［実施例７］
実施例６にて調製した液体のうち、２液式用のインクジェット記録用液体（ＩＩＩ’−１）及び（ＩＩ’−３１）、（ＩＩ’−３２）を用い、液体（ＩＩ’−３１）、（ＩＩ’−３２）の記録媒体上への付与を、ロットコーター（（株）マツボー製）での塗布によって行った以外は、実施例６と同様に印字し、評価を行った。実施例６と同様の評価を得ることができた。
【０２３１】
［実施例８］
＜本発明の金属化合物を含有するインクジェット記録用液体（ＩＶ−３１）、（ＩＶ−３２）の調製＞
実施例５にて調製した液体（ＩＩ−３１）、（ＩＩ−３２）の調製において、高沸点有機溶媒を除き、本発明にかかる金属化合物の量を１２ｇに変えた以外は同様にして、インクジェット記録用液体（ＩＶ−３１）、（ＩＶ−３２）を調製した。
次いで、実施例７において、用いたインクジェット記録用液体（ＩＩ’−３１）、（ＩＩ’−３２）の代わりに上記インクジェット記録用液体（ＩＶ−３１）、（ＩＶ−３２）を用いた以外は同様にして、サンプルを作製した。得られたサンプルは実施例７と同様の評価を行った。この場合でも、実施例７と同様の優れた効果が得られた。